(57)【特許請求の範囲】
【請求項１】
被記録媒体上に透明インクを付与する透明インク付与工程、
被記録媒体上に効果顔料インクを吐出して画像形成を行う画像形成工程、及び、
被記録媒体上の透明インク及び効果顔料インクを硬化させる硬化工程をこの順で有し、
前記透明インク付与工程と前記画像形成工程との間に、透明インクを硬化する工程を有しないか、又は、有する場合には、透明インクの硬化率が８５％以下であり、
前記効果顔料インクは、効果顔料、重合開始剤、及び、重合性化合物を含有し、
前記透明インクは、重合開始剤、及び、重合性化合物を含有し、かつ、顔料の含有量が透明インク全重量に対して１重量％以下であり、
前記効果顔料が金属顔料又はパール顔料であり、
前記効果顔料が平板状粒子であり、効果顔料の形状が下記式（１）及び式（２）を満たすことを特徴とする
インクジェット記録方法。
０．５μｍ≦Ｒ50≦５μｍ      （１）
Ｒ50／ｄ＞５                  （２）
（式（１）及び式（２）中、Ｒ50は粒子の平面の面積より求めた円相当径における５０％平均粒子径であり、ｄは平板厚みである。）
【請求項２】
前記透明インク付与工程と前記画像形成工程との間に、透明インクを硬化する工程を有しないか、又は、有する場合には、透明インクの硬化率が６０％以下である、請求項１に記載のインクジェット記録方法。
【請求項３】
前記画像形成工程において、効果顔料インクは、被記録媒体上に付与された透明インクと重なりを有して吐出される、請求項１又は２に記載のインクジェット記録方法。
【請求項４】
前記画像形成工程において、効果顔料インクは、被記録媒体上の透明インクが付与された領域に吐出される、請求項１〜３のいずれか１項に記載のインクジェット記録方法。
【請求項５】
前記効果顔料が、薄層の多重層から形成された平板状粒子である、請求項１〜４のいずれか１項に記載のインクジェット記録方法。
【請求項６】
前記効果顔料の材質がアルミニウム又はアルミニウム合金である、請求項１〜５のいずれか１項に記載のインクジェット記録方法。
【請求項７】
前記効果顔料インクの表面張力をγｋとし、前記透明インクの表面張力をγｓとしたとき、下記式（３）を満たす、請求項１〜６のいずれか１項に記載のインクジェット記録方法。
−１０ｍＮ／ｍ≦γｋ−γｓ≦５ｍＮ／ｍ      （３）
【請求項８】
前記効果顔料インクの表面張力をγｋとし、前記透明インクの表面張力をγｓとしたとき、下記式（４）を満たす、請求項１〜７のいずれか１項に記載のインクジェット記録方法。
３０ｍＮ／ｍ≦γｋ＜γｓ≦４０ｍＮ／ｍ      （４）
【請求項９】
前記効果顔料インクが、下記グループ１よりなる群から選択される重合性化合物を、重合性化合物全体の４０重量％以上含有する、請求項１〜８のいずれか１項に記載のインクジェット記録方法。
（グループ１）
オクチルアクリレート、デシルアクリレート、ラウリルアクリレート、ステアリルアクリレート、イソボルニルアクリレート、イソフォリルアクリレート、２−（２−エトキシエトキシ）エチルアクリレート、１，６−ヘキサンジオールジアクリレート、３−メチル−１，５−ペンタンジオールジアクリレート、ジプロピレングリコールジアクリレート、プロピレンオキサイド変性トリメチロールプロパントリアクリレート
【請求項１０】
前記効果顔料インクが、下記グループ１’よりなる群から選択される重合性化合物を、重合性化合物全体の４０重量％以上含有する、請求項１〜９のいずれか１項に記載のインクジェット記録方法。
（グループ１’）
オクチルアクリレート、デシルアクリレート、イソボルニルアクリレート、２−（２−エトキシエトキシ）エチルアクリレート、１，６−ヘキサンジオールジアクリレート、３−メチル−１，５−ペンタンジオールジアクリレート、ジプロピレングリコールジアクリレート、プロピレンオキサイド変性トリメチロールプロパントリアクリレート
【請求項１１】
前記効果顔料インクが、前記グループ１’よりなる群から選択される重合性化合物を、重合性化合物全体の６０重量％以上含有する、請求項１０に記載のインクジェット記録方法。
【請求項１２】
前記透明インクが、下記グループ２よりなる群から選択される重合性化合物を、重合性化合物全体の６０重量％以上含有する、請求項１〜１１のいずれか１項に記載のインクジェット記録方法。
（グループ２）
Ｎ−ビニルカプロラクタム、Ｎ−ビニルフォルムアミド、Ｎ−ビニルアセトアミド、Ｎ−メチル−Ｎ−ビニルアセトアミド、テトラヒドロフルフリルアクリレート、サイクリックトリメチロールプロパンフォルマルアクリレート、２−フェノキシエチルアクリレート、トリエチレングリコールジアクリレート、テトラエチレングリコールジアクリレート、トリメチロールプロパントリアクリレート、エチレンオキシド変性トリメチロールプロパントリアクリレート
【請求項１３】
前記透明インクが、下記グループ３よりなる群から選択される重合性化合物を、重合性化合物全体の６０重量％以上含有する、請求項１〜１１のいずれか１項に記載のインクジェット記録方法。
（グループ３）
Ｎ−ビニルカプロラクタム、２−フェノキシエチルアクリレート
【請求項１４】
前記効果顔料インクが、界面活性剤を更に含有する、請求項１〜１３のいずれか１項に記載のインクジェット記録方法。
【請求項１５】
前記界面活性剤が、非イオン系の界面活性剤である、請求項１４に記載のインクジェット記録方法。
【請求項１６】
前記界面活性剤が、ポリ（メタ）アクリレート骨格を有する重合体である、請求項１４又は１５に記載のインクジェット記録方法。
【請求項１７】
前記透明インクが、効果顔料インクの下層に設けられ、効果顔料インク中の重合性化合物の一部が透明インク中に拡散することによって、効果顔料インクの初期状態よりも効果顔料を高濃度状態に保持する機能を有する、請求項１〜１６のいずれか１項に記載のインクジェット記録方法。
【請求項１８】
請求項１〜１７のいずれか１項に記載のインクジェット記録方法により得られた印刷物。
【発明の詳細な説明】
【技術分野】
【０００１】
本発明は、インクジェット記録方法及び印刷物に関する。
【背景技術】
【０００２】
インク吐出口からインク組成物を液滴で吐出するインクジェット方式は、小型で安価であり、被記録媒体に非接触で画像形成が可能である等の理由から多くのプリンタに用いられている。これらインクジェット方式の中でも、圧電素子の変形を利用しインクを吐出させるピエゾインクジェット方式、及び、熱エネルギーによるインク組成物の沸騰現象を利用しインク組成物を液滴吐出する熱インクジェット方式は、高解像度、高速印字性に優れるという特徴を有する。
【０００３】
最近では、家庭用又はオフィス用の写真印刷や文書印刷に留まらず、インクジェットプリンタを用いた商業用印刷機器や産業用印刷機器の開発が行われるようになってきた。特に、ショーウィンドウ、駅通路、更に、ビルなどの壁に貼り付ける大判の広告の印刷に適したワイドフォーマットインクジェットプリンタの需要が急速に伸びつつある。
従来の家庭用又はオフィス用のインクジェットインクに対して、ワイドフォーマットインクジェットプリンタに使用されるインクには、プラスチックなどの非浸透性の記録媒体にも密着性を有すること、折り曲げや切り出しなどの加工時に印刷物が割れや剥がれなどの故障が発生しないことが強く要求される。また、印刷物が屋外に設置されることがあるため、使用する顔料には耐候性に優れていることが要求される。更に、従来の写真印刷や文書印刷に広く用いられている小型のインクジェットプリンタと比較して、ワイドフォーマットインクジェットプリンタは、広告やディスプレイ用途に用いられることが多く、広く色再現性や特徴的な色特性が求められる。例えば、メタリックやパール効果の印刷が可能なインクジェットプリンタが注目を集めている。
【０００４】
一方、インクに光沢性を付与する技術が提案されている。特許文献１には、金属顔料を含むメタリックインク組成物と、有彩色インク組成物、黒色インク組成物、白色インク組成物からなる群から選択された少なくとも１種以上の光硬化型インク組成物と、を備えたインクセットが開示されている。また、特許文献２には、光が照射されると硬化する液体であって、金属顔料を含む液体を媒体に噴射することでドットを形成することと、前記ドットに電場を作用させることと、前記電場を作用させたドットに光を照射することと、を有する液体噴射記録方法が開示されている。
【先行技術文献】
【特許文献】
【０００５】
【特許文献１】特開２００８−２３９９５１号公報
【特許文献２】特開２０１０−２１４８０４号公報
【発明の概要】
【発明が解決しようとする課題】
【０００６】
本発明の目的は、メタリック感（光輝性）に優れ、かつ、擦過性に優れた画像が得られるインクジェット記録方法を提供することである。更に、本発明の他の目的は、前記の方法により得られた印刷物を提供することである。
【課題を解決するための手段】
【０００７】
本発明の上記課題は、以下の＜１＞及び＜１８＞に記載の手段により解決された。好ましい実施態様である＜２＞〜＜１７＞とともに以下に記載する。
＜１＞  被記録媒体上に透明インクを付与する透明インク付与工程、被記録媒体上に効果顔料インクを吐出して画像形成を行う画像形成工程、及び、被記録媒体上の透明インク及び効果顔料インクを硬化させる硬化工程をこの順で有し、前記透明インク付与工程と前記画像形成工程との間に、透明インクを硬化する工程を有しないか、又は、有する場合には、透明インクの硬化率が８５％以下であり、前記効果顔料インクは、効果顔料、重合開始剤、及び、重合性化合物を含有し、前記透明インクは、重合開始剤、及び、重合性化合物を含有し、かつ、実質的に顔料を含有しないことを特徴とするインクジェット記録方法、
＜２＞  前記透明インク付与工程と前記画像形成工程との間に、透明インクを硬化する工程を有しないか、又は、有する場合には、透明インクの硬化率が６０％以下である、＜１＞に記載のインクジェット記録方法、
＜３＞  前記画像形成工程において、効果顔料インクは、被記録媒体上に付与された透明インクと重なりを有して吐出される、＜１＞又は＜２＞に記載のインクジェット記録方法、
＜４＞  前記画像形成工程において、効果顔料インクは、被記録媒体上の透明インクが付与された領域に吐出される、＜１＞〜＜３＞のいずれか１つに記載のインクジェット記録方法、
＜５＞  前記効果顔料が平板状粒子であり、効果顔料の形状が下記式（１）及び式（２）を満たす、＜１＞〜＜４＞のいずれか１つに記載のインクジェット記録方法、
０．５μｍ≦Ｒ50≦５μｍ      （１）
Ｒ50／ｄ＞５                  （２）
（式（１）及び式（２）中、Ｒ50は粒子の平面の面積より求めた円相当径における５０％平均粒子径であり、ｄは平板厚みである。）
＜６＞  前記効果顔料が金属顔料又はパール顔料である、＜１＞〜＜５＞のいずれか１つに記載のインクジェット記録方法、
＜７＞  前記効果顔料が、薄層の多重層から形成された平板状粒子である、＜１＞〜＜６＞のいずれか１つに記載のインクジェット記録方法、
＜８＞  前記効果顔料の材質がアルミニウム又はアルミニウム合金である、＜１＞〜＜７＞のいずれか１つに記載のインクジェット記録方法、
＜９＞  前記効果顔料インクの表面張力をγｋとし、前記透明インクの表面張力をγｓとしたとき、下記式（３）を満たす、＜１＞〜＜８＞のいずれか１つに記載のインクジェット記録方法、
−１０≦γｋ−γｓ≦５ｍＮ／ｍ      （３）
＜１０＞  前記効果顔料インクの表面張力をγｋとし、前記透明インクの表面張力をγｓとしたとき、下記式（４）を満たす、＜１＞〜＜９＞のいずれか１つに記載のインクジェット記録方法、
３０ｍＮ／ｍ≦γｋ＜γｓ≦４０ｍＮ／ｍ      （４）
＜１１＞  前記効果顔料インクが、下記グループ１よりなる群から選択される重合性化合物を、重合性化合物全体の４０重量％以上含有する、＜１＞〜＜１０＞のいずれか１つに記載のインクジェット記録方法、
（グループ１）
オクチルアクリレート、デシルアクリレート、ラウリルアクリレート、ステアリルアクリレート、イソボルニルアクリレート、イソフォリルアクリレート、２−（２−エトキシエトキシ）エチルアクリレート、１，６−ヘキサンジオールジアクリレート、３−メチル−１，５−ペンタンジオールジアクリレート、ジプロピレングリコールジアクリレート、プロピレンオキサイド変性トリメチロールプロパントリアクリレート
＜１２＞  前記透明インクが、下記グループ２よりなる群から選択される重合性化合物を、重合性化合物全体の６０重量％以上含有する、＜１＞〜＜１１＞のいずれか１つに記載のインクジェット記録方法、
（グループ２）
Ｎ−ビニルカプロラクタム、Ｎ−ビニルフォルムアミド、Ｎ−ビニルアセトアミド、Ｎ−メチル−Ｎ−ビニルアセトアミド、テトラヒドロフルフリルアクリレート、サイクリックトリメチロールプロパンフォルマルアクリレート、２−フェノキシエチルアクリレート、トリエチレングリコールジアクリレート、テトラエチレングリコールジアクリレート、トリメチロールプロパントリアクリレート、エチレンオキシド変性トリメチロールプロパントリアクリレート
＜１３＞  前記透明インクが、下記グループ３よりなる群から選択される重合性化合物を、重合性化合物全体の６０重量％以上含有する、＜１＞〜＜１１＞のいずれか１つに記載のインクジェット記録方法、
（グループ３）
Ｎ−ビニルカプロラクタム、２−フェノキシエチルアクリレート
＜１４＞  前記効果顔料インクが、界面活性剤を更に含有する、＜１＞〜＜１３＞のいずれか１つに記載のインクジェット記録方法、
＜１５＞  前記界面活性剤が、非イオン系の界面活性剤である、＜１４＞に記載のインクジェット記録方法、
＜１６＞  前記界面活性剤が、ポリ（メタ）アクリレート骨格を有する重合体である、＜１４＞又は＜１５＞に記載のインクジェット記録方法。
＜１６＞  前記透明インクが、効果顔料インクの下層に設けられ、効果顔料インク中の重合性化合物の一部が透明インク中に拡散することによって、効果顔料インクの初期状態よりも効果顔料を高濃度状態に保持する機能を有する、＜１＞〜＜１６＞のいずれか１つに記載のインクジェット記録方法、
＜１８＞  ＜１＞〜＜１７＞のいずれか１つに記載のインクジェット記録方法により得られた印刷物。
【発明の効果】
【０００８】
本発明によれば、メタリック感（光輝性）に優れ、かつ、擦過性に優れた画像が得られるインクジェット記録方法を提供することができた。更に、前記の方法により得られた印刷物を提供することができた。
【図面の簡単な説明】
【０００９】
【図１】効果顔料インクが透明インクと重なりを有して吐出された際の上面図及び断面図の模式図である。
【図２】シャトルスキャン型インクジェット記録用プリンタの概略構成図である。
【図３】インクジェット記録用ヘッドユニット部の概略構成斜視図である。
【図４】シングルパス型インクジェット記録用プリンタの概略構成図である。
【図５】実施例５で作成した画像の概念図である。
【発明を実施するための形態】
【００１０】
本発明のインクジェット記録方法は、被記録媒体上に透明インクを付与する透明インク付与工程、被記録媒体上に効果顔料インクを吐出して画像形成を行う画像形成工程、及び、被記録媒体上の透明インク及び効果顔料インクを硬化させる硬化工程をこの順で有し、前記透明インク付与工程と前記画像形成工程との間に、透明インクを硬化する工程を有しないか、又は、有する場合には、透明インクの硬化率が８５％以下であり、前記効果顔料インクは、効果顔料、重合開始剤、及び、重合性化合物を含有し、前記透明インクは、重合開始剤、及び、重合性化合物を含有し、かつ、実質的に顔料を含有しないことを特徴とする。
なお、本発明において、数値範囲を表す「Ａ〜Ｂ」（但し、Ａ＜Ｂ）の記載は、Ａ以上Ｂ以下を表し、「Ｘ〜Ｙ」（但し、Ｘ＞Ｙ）の記載は、Ｘ以下Ｙ以上を表す。すなわち、端点を含む数値範囲を表す。
また、本発明において、単に「インク」と記載した場合には、透明インク、効果顔料インク、及び、必要に応じて着色インクを含む意である。
【００１１】
１．インクジェット記録方法
本発明のインクジェット記録方法は、（１）被記録媒体上に透明インクを付与する透明インク付与工程、（２）被記録媒体上に効果顔料インクを吐出して画像形成を行う画像形成工程、及び、（３）被記録媒体上の透明インク及び効果顔料インクを硬化させる硬化工程をこの順で有する。なお、前記（１）〜（３）の工程を複数繰り返してもよい。
従来の溶剤型の効果顔料を含むインクを使用した場合には、メタリック感やパール感（光沢感）は得られるものの、耐擦過性の点で十分ではなかった、一方、従来の紫外線効果型のインク組成物では、耐擦過性は得られるものの、メタリック感やパール感（光沢感）が十分ではなかった。
作用機序は明確ではないが、透明インクを付与した被記録媒体上に効果顔料インクを吐出して画像形成を行うことによって、効果顔料インク中の効果顔料の配向性が高まり、メタリック感やパール感（光沢感）と耐擦過性に優れた画像が得られることを見いだしたものである。
推定される作用機序としては、効果顔料インクの下層に設けられた透明インク層により、効果顔料インク中の重合性化合物の一部が透明インク中に拡散し、効果顔料インクの初期状態よりも効果顔料を高濃度状態に保持することができ、効果顔料の配列状態が向上し、光沢感を良好にすることができるものと考えられる。
【００１２】
本発明において、効果顔料インクは、被記録媒体上に付与された透明インクと重なりを有して吐出されることが好ましい。
図１は、効果顔料インクが透明インクと重なりを有して吐出された際の上面図及び断面図の模式図である。
図１（Ａ）では、効果顔料インク液滴Ｋは、透明インク液滴Ｓに完全に包含されており、効果顔料インク液滴Ｋは完全に透明インク液滴Ｓの上に付与されている。
一方、図１（Ｂ）及び（Ｃ）では、効果顔料インク液滴Ｋと、透明インク液滴Ｓに重なりを有している部分があるものの、効果顔料インク液滴Ｋの一部は、透明インク液滴Ｓ上に付与されず、直接被記録媒体上に付与されている。
効果顔料インク液滴Ｋと、透明インク液滴Ｓとが重なりを有している部分が、光学的効果（光沢性）の向上に優れているため、図１（Ａ）に示すように、完全に効果顔料インク液滴Ｋが透明インク液滴Ｓに包含されるように、被記録媒体上に透明インク及び効果顔料インクを付与することが好ましい。すなわち、効果顔料インクは、被記録媒体上の透明インクが付与された領域に吐出されることが好ましい。
【００１３】
図１（Ａ）に示すような液滴の重なり方とするために、透明インク及び効果顔料インクの吐出液滴量を適宜調整したり、吐出液滴数を変化させる等の方法が選択される。また、透明インクの吐出された、被記録媒体上の液滴中心と、効果顔料インクの吐出された、被記録媒体上の液滴中心が同位置となるように、調整することも有効である。
また、透明インクの塗布層を設けて、その上に効果顔料インクを吐出する方法も好ましい。
【００１４】
本発明において、効果顔料インク及び透明インクが、お互いに流動性を有する状態で重なり合うことが必要である。流動性を有する状態で重なり合うことによって、メタリック感やパール感等の光学的効果に優れる画像が得られる。
従って、透明インク付与工程と、画像形成工程との間には、透明インクの硬化工程（例えば、紫外線照射工程等）を有しないことが好ましい。また、透明インクの硬化工程を有する場合であっても、透明インクの硬化率は８５％以下であり、６０％以下であることが好ましく、５０％以下であることがより好ましく、３０％以下であることが更に好ましい。硬化率を下げ、より未硬化の状態とすることによって、透明インクの流動性が保持され、効果顔料の配列までの時間を短くすることができ、印刷速度を向上させることができる。また、得られる画像は、光学的効果に優れるので好ましい。
ここで、硬化率は、非浸透性の記録媒体上に透明インクを付与し、画像形成工程の直前に転写試験を実施して、以下のようにして求めることができる。
硬化率＝画像形成工程直前の被記録媒体に残留した重さ／透明インク付与工程直後の記録媒体上の重さ×１００
なお、転写試験は、普通紙を被記録媒体上の透明インク上に５〜１０秒間、Ａ４サイズ当たり５ｋｇの力を与えて押しつけ、その普通紙を剥がすことによって行う。
【００１５】
以下、それぞれの工程について説明する。
（１）透明インク付与工程
前記、透明インク付与工程において、透明インクは、効果顔料インクの液滴の吐出によって形成される画像と同一領域もしくは該画像より広い領域に付与することが好ましい。
また、透明インクの付与量（単位面積あたりの重量比）としては、効果顔料インクの最大付与量を１とした場合に０．０５以上５以下の範囲内であることが好ましく、０．０７以上４以下の範囲内がより好ましく、０．１以上３以下の範囲内が特に好ましい。
【００１６】
本発明のインクジェット記録方法においては、被記録媒体上に透明インクを付与する手段としては、塗布装置又はインクジェットノズル等を用いることができる。
前記塗布装置としては、特に制限はなく、公知の塗布装置の中から目的等に応じて適宜選択することができ、例えば、エアドクターコーター、ブレードコーター、ロットコーター、ナイフコーター、スクイズコーター、含浸コーター、リバースロールコーター、トランスファーロールコーター、グラビアコーター、キスロールコーター、キャストコーター、スプレイコーター、カーテンコーター、押出コーター等が挙げられる。詳しくは、原崎勇次著「コーティング工学」を参照できる。
中でも、装置コストの点で、透明インクの被記録媒体上への付与は、比較的安価なバーコーター又はスピンコーターを用いた塗布、あるいはインクジェット法による付与が好ましい。
【００１７】
（２）画像形成工程
本発明において、効果顔料インクは、０．１ｐＬ（ピコリットル；以下同様）以上１００ｐＬ以下の液滴サイズにて（好ましくはインクジェットノズルにより）打滴されることが好ましい。液滴サイズが前記範囲内であると、高鮮鋭度の画像を高い濃度で描写でき、高い光学特性が得られる点で有効である。また、より好ましくは０．５ｐＬ以上５０ｐＬ以下である。
また、被記録媒体上に付与する効果顔料インクの最大液量は、光沢性、硬化性、画像表面の平滑性等の観点から、０．０１ｇ／ｃｍ2以上０．２００ｇ／ｃｍ2以下が好ましく、０．０２ｇ／ｃｍ2以上０．１５０ｇ／ｃｍ2以下が好ましく、０．０３ｇ／ｃｍ2以上０．１００ｇ／ｃｍ2以下が特に好ましい。
なお、「被記録媒体上」とは、被記録媒体の上部であればよく、必ずしも被記録媒体に接している必要はない。
透明インクの付与後、効果顔料インク液滴が打滴されるまでの打滴間隔としては、５μ秒以上１０秒以下の範囲内であることが好ましい。打滴間隔が前記範囲内であると、本発明の効果を顕著に奏し得る点で有効である。効果顔料インク液滴の打滴間隔は、より好ましくは１０μ秒以上５秒以下であり、特に好ましくは２０μ秒以上５秒以下である。
【００１８】
画像形成工程に用いられるインクジェット記録装置としては、特に制限はなく、目的とする解像度を達成し得る公知のインクジェット記録装置を任意に選択して使用することができる。即ち、市販品を含む公知のインクジェット記録装置であれば、いずれも、本発明のインクジェット記録方法の画像形成工程における被記録媒体への効果顔料インクの吐出を実施することができる。
本発明で用いることのできるインクジェット記録装置としては、例えば、インク供給系、温度センサー、活性放射線源を含む装置が挙げられる。
インク供給系は、例えば、インクを含む元タンク、供給配管、インクジェットヘッド直前のインク供給タンク、フィルター、ピエゾ型のインクジェットヘッドからなる。ピエゾ型のインクジェットヘッドは、好ましくは１〜１００ｐＬ、より好ましくは３〜４２ｐＬ、更に好ましくは８〜３０ｐＬのマルチサイズドットを、好ましくは３００×３００〜４，０００×４，０００ｄｐｉ、より好ましくは４００×４００〜１，６００×１，６００ｄｐｉの解像度で吐出できるよう駆動することができる。なお、本発明でいうｄｐｉとは、２．５４ｃｍ当たりのドット数を表す。
【００１９】
本発明において、吐出されるインクを一定温度にすることが好ましいことから、インク供給タンクからインクジェットヘッド部分までは、断熱及び加温を行うことができる画像形成装置が好ましく使用される。温度コントロールの方法としては、特に制約はないが、例えば、温度センサーを各配管部位に複数設け、インクの流量、環境温度に応じた加熱制御をすることが好ましい。温度センサーは、インク供給タンク及びインクジェットヘッドのノズル付近に設けることができる。また、加熱するヘッドユニットは、装置本体を外気からの温度の影響を受けないよう、熱的に遮断又は断熱されていることが好ましい。加熱に要するプリンタ立上げ時間を短縮するため、あるいは、熱エネルギーのロスを低減するために、他部位との断熱を行うと共に、加熱ユニット全体の熱容量を小さくすることが好ましい。
【００２０】
本発明のインクのような放射線硬化型インクは、概して通常インクジェット記録用インクとして使用される水性インクより粘度が高いため、吐出時の温度変動による粘度変動が大きい。インクの粘度変動は、液滴サイズの変化及び液滴吐出速度の変化に対して大きな影響を与え、ひいては画質劣化を引き起こす。したがって、吐出時のインクの温度はできるだけ一定に保つことが好ましい。よって、インクの温度の制御幅は、設定温度の±５℃であることが好ましく、設定温度の±２℃であることがより好ましく、設定温度の±１℃であることが更に好ましい。
【００２１】
着色インクを吐出する手段としては、インクジェットヘッドを用いることが好ましい。インクジェットヘッドとしては、例えば、静電誘引力を利用してインクを吐出させる電荷制御方式、ピエゾ素子の振動圧力を利用するドロップオンデマンド方式（圧力パルス方式）、電気信号を音響ビームに変え、インクに照射して放射圧を利用してインクを吐出させる音響インクジェット方式、インクを加熱して気泡を形成し、生じた圧力を利用するサーマルインクジェット（バブルジェット（登録商標））方式等のヘッドが好適である。
【００２２】
（３）硬化工程
硬化工程において、活性エネルギー線又は熱の付与により被記録媒体上の透明インク及び効果顔料インクを硬化させることが好ましい。
なお、前述のように、透明インク付与工程後にも硬化工程を有していてもよいが、透明インクの流動性を保持するためには、透明インク付与工程後の硬化工程を有していないことが好ましく、透明インク付与工程及び画像形成工程の後に、透明インク及び効果顔料インクを一括で硬化させる硬化工程を有することが好ましい。
【００２３】
硬化手段には、活性エネルギー線を照射する光源、電気ヒータやオーブン等の加熱器などを目的等に応じて選択することができる。
前記活性エネルギー線としては、紫外線のほか、例えば可視光線、α線、γ線、Ｘ線、電子線などが使用可能である。これらのうち、活性エネルギー線としては、コスト及び安全性の点で、電子線、紫外線、可視光線が好ましく、紫外線が特に好ましい。
硬化反応に必要なエネルギー量は、組成、特に重合開始剤の種類や含有量などによって異なるが、一般には１００ｍＪ／ｃｍ2以上１０，０００ｍＪ／ｃｍ2以下程度であることが好ましい。
活性エネルギー線を照射する好適な装置としては、メタルハライドランプ、水銀灯、ＬＥＤ光源等が挙げられる。
【００２４】
透明インク及び効果顔料インクに加えて、着色インクを使用する場合、着色インクは所望とする画像に応じて、効果顔料インクによる画像形成工程前に被記録媒体上に付与してもよく、また、効果顔料インクによる画像形成後に付与してもよい。これらの中でも、効果顔料インクによる画像形成工程後に、着色インクによる画像形成工程を有することが好ましい。
効果顔料インクの後に着色インクを吐出する場合には、透明インク付与工程及び効果顔料インクによる画像形成工程の後に、着色インクによる画像形成工程を有する。効果顔料インクによる画像形成工程の後に、効果顔料インクの硬化工程を行い、その後、着色インクによる画像形成工程及び着色インクの硬化工程を行ってもよく、また、着色インクによる画像形成の後に、効果顔料インク及び着色インクを一括で硬化させることもできる。また、効果顔料インクによる画像形成工程後の硬化工程において、効果顔料インクを完全に硬化させず、硬化率を１０〜８０％となるようにすることも好ましい。また、複数の着色インクを使用する場合には、一色毎に硬化させてもよく、全色が吐出された後に硬化させてもよい。
【００２５】
なお、着色インクを使用する場合には、複数の着色インクを使用することが好ましく、例えば、イエロー、シアン、マゼンタ、ブラックの４色の着色インク、更にホワイトインクを含む５色の着色インクからなる着色インクセットを使用することもできる。吐出する着色インクの順番は特に限定されるわけではないが、明度の低い着色インクから被記録媒体に付与することが好ましく、イエロー、シアン、マゼンタ、ブラックの４色を使用する場合には、イエロー→シアン→マゼンタ→ブラックの順で被記録媒体上に付与することが好ましい。また、これにホワイトを加えた５色の着色インクを使用する場合にはホワイト→イエロー→シアン→マゼンタ→ブラックの順で被記録媒体上に付与することが好ましい。
フルカラー画像を得るためには、イエロー、シアン、マゼンタ、ブラックの４つの着色インク又はイエロー、シアン、マゼンタ、ブラック、ホワイトの５つの着色インクを使用することが好ましい。更に、本発明はこれに限定されず、シアン、ライトシアン、マゼンタ、ライトマゼンタ、グレー、ブラック、ホワイト、イエローの８つの着色インクを使用することもできる。
【００２６】
＜被記録媒体＞
本発明において、被記録媒体に用いる材料としては、特に限定されずいずれの材料を使用してもよい。例えば、紙、プラスチック（例えば、ポリエチレン、ポリプロピレン、ポリスチレン等）がラミネートされた紙、金属板（例えば、アルミニウム、亜鉛、銅等）、プラスチックフィルム（例えば、二酢酸セルロース、三酢酸セルロース、プロピオン酸セルロース、酪酸セルロース、酢酸酪酸セルロース、硝酸セルロース、ポリエチレンテレフタレート、ポリエチレン、ポリスチレン、ポリプロピレン、ポリカーボネート、ポリビニルアセタール等）、上述した金属がラミネートされ又は蒸着された紙又はプラスチックフィルム等が挙げられる。好ましい支持体としては、ポリエステルフィルム及びアルミニウム板が挙げられる。本発明において、被記録媒体として、非吸収性被記録媒体が好適に使用される。
【００２７】
２．インクジェット記録用インクセット
以下、本発明のインクジェット記録方法に使用されるインクセット（本発明のインクセットともいう。）について説明する。前記インクセットは、透明インク及び効果顔料インクから構成される。また、インクセットは、更に、着色インクを有していてもよく、着色インクとしては、ブラック、イエロー、マゼンタ、シアン、ホワイト等の各色のインクが例示される。また、着色インクは前記の各色には限定されず、ライトシアン、ライトマゼンタ等の淡色インクであってもよい。
【００２８】
（１）透明インク
本発明において、透明インクは、重合開始剤及び重合性化合物を含有し、かつ、実質的に顔料を含有しない。
ここで、前記「実質的に顔料を含有しない」とは、無色透明の顔料の含有や、視認できない程度のごく微量の含有をも除外するものではない。その許容量としては、透明インク全重量に対して１重量％以下であることが好ましく、含有しないことが特に好ましい。
また、後述するように、透明インクは、増感剤を含有することが好ましく、特に、後述する式（Ｉ）で表される増感剤を含有することが好ましい。
【００２９】
（２）効果顔料インク
本発明において、効果顔料インクは、効果顔料、重合開始剤、及び、重合性化合物を含有する。また、効果顔料インクは、後述するように、界面活性剤を含有することが好ましい。
【００３０】
（３）着色インク
本発明のインクジェット記録方法において、前記透明インク及び効果顔料インクに加えて、必要に応じて、着色インクを使用してもよい。
着色インクは、着色剤、重合性化合物、及び、重合性化合物を含有する。なお、前記着色剤は、効果顔料を除く着色剤を意味する。
【００３１】
（透明インクと効果顔料インクの表面張力の関係）
透明インクの表面張力を、効果顔料インクの表面張力よりも低くし過ぎると、光学的効果が小さくなるため、透明インクの表面張力は、高めに設定することが好ましい。透明インクの表面張力が効果顔料インクの表面張力より低い場合、その差は５ｍＮ／ｍ以下であることが好ましく、より好ましくは、透明インクの表面張力が効果顔料インクの表面張力より高いことである。
すなわち、効果顔料インクの２５℃における表面張力をγｋ、透明インクの２５℃における表面張力をγｓとしたとき、γｋ−γｓ≦５ｍＮ／ｍであることが好ましく、γｋ−γｓ＜０であることがより好ましい。
なお、γｋ−γｓの下限は特に限定されないが、−１０ｍＮ／ｍ以上であることが好ましく、−８ｍＮ／ｍ以上であることがより好ましく、−５ｍＮ／ｍ以上であることが更に好ましい。
前記表面張力は、一般的に用いられる表面張力計（例えば、協和界面科学（株）製、表面張力計ＣＢＶＰ−Ｚ等）を用いて、ウィルヘルミー法で液温２５℃にて測定される値である。
【００３２】
効果顔料インクの２５℃における表面張力（γｋ）は、透明インク上に効果顔料インクで均一な膜を形成する観点等から、３０〜４０ｍＮ／ｍであることが好ましく、３０〜３８ｍＮ／ｍであることがより好ましく、３０〜３６ｍＮ／ｍであることが更に好ましい。
透明インクの２５℃における表面張力（γｓ）は、被記録媒体上でのはじきを防ぐ点、及び、効果顔料インクとの表面張力を適切に保つ点などの観点から、３０〜４０ｍＮ／ｍであることが好ましく、３２〜４０ｍＮ／ｍであることがより好ましく、３２〜３８ｍＮ／ｍであることが更に好ましい。
使用する重合性化合物の選択や、界面活性剤の添加等により、所望の表面張力となるように適宜調整することが好ましい。
【００３３】
（インクの物性）
本発明のインク、特に、効果顔料インク及び着色インクは、吐出性を考慮し、２５℃における粘度が４０ｍＰａ・ｓ以下であることが好ましく、５〜４０ｍＰａ・ｓであることがより好ましく、７〜３０ｍＰａ・ｓであることが更に好ましい。また、吐出温度（好ましくは２５〜８０℃、より好ましくは２５〜５０℃）における粘度が、３〜１５ｍＰａ・ｓであることが好ましく、３〜１３ｍＰａ・ｓであることがより好ましい。本発明のインクは、粘度が上記範囲になるように適宜組成比を調整することが好ましい。室温（２５℃）での粘度を高く設定することにより、多孔質な被記録媒体を用いた場合でも、被記録媒体中へのインク浸透を回避し、未硬化モノマーの低減が可能となるので好ましい。更に、インク液滴着弾時のインクの滲みを抑えることができ、その結果として画質が改善されるので好ましい。
【００３４】
以下、透明インク、効果顔料インク及び着色インクが含有する成分について説明する。
（重合性化合物）
本発明において、インク（透明インク、効果顔料インク及び着色インク）が含有する重合性化合物としては、ラジカル重合性化合物が好ましい。
透明インクにラジカル重合性化合物が好適に用いられる理由は、（１）被記録媒体上に透明インクを付与する透明インク付与工程、及び、（２）被記録媒体上に効果顔料インクを吐出して画像形成を行う画像形成工程の間に、透明インクを硬化させる工程を設けた場合、ラジカル重合に特有の酸素重合阻害によって、透明インクの硬化率を８５％以下の流動性を保持した状態を保つことが容易であるためである。
一方、効果顔料インクにラジカル重合性化合物が好適に用いられる理由は、ラジカル重合性化合物を用いた場合に、効果顔料インクの保存安定性がカチオン重合性化合物などの比較して良好であるためである。
ラジカル重合性化合物としては、何らかのエネルギー付与によりラジカル重合反応を生起し、硬化する化合物であれば特に制限はなく、モノマー、オリゴマー、ポリマーの種を問わず使用することができるが、特に、後述するラジカル重合開始剤から発生する開始種により重合反応を生起する、光ラジカル重合性モノマーとして知られる各種公知のラジカル重合性のモノマーを使用することができる。また、ラジカル重合性化合物は単官能化合物であっても、多官能化合物であってもよい。
【００３５】
ラジカル重合性化合物としては、（メタ）アクリレート類、（メタ）アクリルアミド類、芳香族ビニル類、Ｎ−ビニル化合物等が挙げられる。なお、本明細書において「アクリレート」、「メタクリレート」の双方あるいはいずれかを指す場合「（メタ）アクリレート」と、「アクリル」、「メタクリル」の双方あるいはいずれかを指す場合「（メタ）アクリル」と、それぞれ記載することがある。
【００３６】
本発明におけるラジカル重合性化合物としては、硬化性、粘度の点から、（メタ）アクリレート類であることが好ましい。特に、粘度の点から、単官能（メタ）アクリレート及び二官能（メタ）アクリレートから選択される少なくとも１種であることより好ましい。
【００３７】
以下、本発明に適用しうるラジカル重合性化合物について詳細に説明する。
本発明に用いられる（メタ）アクリレートとしては、例えば以下のものが挙げられる。
単官能（メタ）アクリレートとしては、ヘキシル（メタ）アクリレート、２−エチルヘキシル（メタ）アクリレート、オクチル（メタ）アクリレート、イソアミル（メタ）アクリレート、デシル（メタ）アクリレート、イソデシル（メタ）アクリレート、ラウリル（メタ）アクリレート、ステアリル（メタ）アクリレート、イソステアリル（メタ）アクリレート、シクロヘキシル（メタ）アクリレート、４−ｎ−ブチルシクロヘキシル（メタ）アクリレート、ボルニル（メタ）アクリレート、イソボルニル（メタ）アクリレート、イソフォリル（メタ）アクリレート（３，５，５−トリメチルシクロヘキシル（メタ）アクリレート）、ベンジル（メタ）アクリレート、２−エチヘキシルジグリコール（メタ）アクリレート、ブトキシエチル（メタ）アクリレート、２−クロロエチル（メタ）アクリレート、４−ブロモブチル（メタ）アクリレート、シアノエチル（メタ）アクリレート、ベンジル（メタ）アクリレート、ブトシキメチル（メタ）アクリレート、３−メトキシブチル（メタ）アクリレート、アルコキシメチル（メタ）アクリレート、アルコキシエチル（メタ）アクリレート、２−（２−メトキシエトキシ）エチル（メタ）アクリレート、２−（２−エトキシエトキシ）エチル（メタ）アクリレート、２−（２−ブトキシエトキシ）エチル（メタ）アクリレート、２，２，２−テトラフルオロエチル（メタ）アクリレート、１Ｈ，１Ｈ，２Ｈ，２Ｈ−パーフルオロデシル（メタ）アクリレート、４−ブチルフェニル（メタ）アクリレート、フェニル（メタ）アクリレート、２，４，５−テトラメチルフェニル（メタ）アクリレート、４−クロロフェニル（メタ）アクリレート、フェノキシメチル（メタ）アクリレート、フェノキシエチル（メタ）アクリレート、グリシジル（メタ）アクリレート、グリシジロキシブチル（メタ）アクリレート、グリシジロキシエチル（メタ）アクリレート、グリシジロキシプロピル（メタ）アクリレート、テトラヒドロフルフリル（メタ）アクリレート、サイクリックトリメチロールプロパンフォルマル（メタ）アクリレート、ヒドロキシアルキル（メタ）アクリレート、２−ヒドロキシエチル（メタ）アクリレート、３−ヒドロキシプロピル（メタ）アクリレート、
【００３８】
２−ヒドロキシプロピル（メタ）アクリレート、２−ヒドロキシブチル（メタ）アクリレート、４−ヒドロキシブチル（メタ）アクリレート、３−ヒドロキシプロピル（メタ）アクリレート、ジメチルアミノエチル（メタ）アクリレート、ジエチルアミノエチル（メタ）アクリレート、ジメチルアミノプロピル（メタ）アクリレート、ジエチルアミノプロピル（メタ）アクリレート、トリメトキシシリルプロピル（メタ）アクリレート、トリメチルシリルプロピル（メタ）アクリレート、ポリエチレンオキシドモノメチルエーテル（メタ）アクリレート、オリゴエチレンオキシドモノメチルエーテル（メタ）アクリレート、ポリエチレンオキシド（メタ）アクリレート、オリゴエチレンオキシド（メタ）アクリレート、オリゴエチレンオキシドモノアルキルエーテル（メタ）アクリレート、ポリエチレンオキシドモノアルキルエーテル（メタ）アクリレート、ジプロピレングリコール（メタ）アクリレート、ポリプロピレンオキシドモノアルキルエーテル（メタ）アクリレート、オリゴプロピレンオキシドモノアルキルエーテル（メタ）アクリレート、２−メタクリロイロキシチルコハク酸、２−メタクリロイロキシヘキサヒドロフタル酸、２−メタクリロイロキシエチル−２−ヒドロキシプロピルフタレート、ブトキシジエチレングリコール（メタ）アクリレート、トリフロオロエチル（メタ）アクリレート、パーフロオロオクチルエチル（メタ）アクリレート、２−ヒドロキシ−３−フェノキシプロピル（メタ）アクリレート、エチレンオキサイド（ＥＯ）変性フェノール（メタ）アクリレート、ＥＯ変性クレゾール（メタ）アクリレート、ＥＯ変性ノニルフェノール（メタ）アクリレート、プロピレンオキサイド（ＰＯ）変性ノニルフェノール（メタ）アクリレート、ＥＯ変性−２−エチルヘキシル（メタ）アクリレートが挙げられる。
【００３９】
二官能の（メタ）アクリレートの具体例として、１，６−ヘキサンジオールジ（メタ）アクリレート、１，１０−デカンジオールジ（メタ）アクリレート、ネオペンチルグリコールジ（メタ）アクリレート、３−メチル−１，５−ペンタンジオールジ（メタ）アクリレート、２，４−ジメチル−１，５−ペンタンジオールジ（メタ）アクリレート、ブチルエチルプロパンジオール（メタ）アクリレート、エトキシ化シクロヘキサンメタノールジ（メタ）アクリレート、ポリエチレングルコールジ（メタ）アクリレート、オリゴエチレングリコールジ（メタ）アクリレート、エチレングリコールジ（メタ）アクリレート、２−エチル−２−ブチル−ブタンジオールジ（メタ）アクリレート、ヒドロキシピバリン酸ネオペンチルグリコールジ（メタ）アクリレート、ＥＯ変性ビスフェノールＡジ（メタ）アクリレート、ビスフェノールＦポリエトキシジ（メタ）アクリレート、ジプロピレングリコールジ（メタ）アクリレート、ポリプロピレングリコールジ（メタ）アクリレート、オリゴプロピレングリコールジ（メタ）アクリレート、１，４−ブタンジオールジ（メタ）アクリレート、２−エチル−２−ブチルプロパンジオールジ（メタ）アクリレート、１，９−ノナンジ（メタ）アクリレート、プロポキシ化エトキシ化ビスフェノールＡジ（メタ）アクリレート、トリシクロデカンジ（メタ）アクリレート等が挙げられる。
【００４０】
三官能の（メタ）アクリレートの具体例として、トリメチロールプロパントリ（メタ）アクリレート、トリメチロールエタントリ（メタ）アクリレート、トリメチロールプロパンのアルキレンオキサイド変性（例えば、ＥＯ変性、ＰＯ変性）トリ（メタ）アクリレート、ペンタエリスリトールトリ（メタ）アクリレート、ジペンタエリスリトールトリ（メタ）アクリレート、トリメチロールプロパントリ（（メタ）アクリロイルオキシプロピル）エーテル、イソシアヌル酸アルキレンオキサイド変性トリ（メタ）アクリレート、プロピオン酸ジペンタエリスリトールトリ（メタ）アクリレート、トリ（（メタ）アクリロイルオキシエチル）イソシアヌレート、ヒドロキシピバルアルデヒド変性ジメチロールプロパントリ（メタ）アクリレート、ソルビトールトリ（メタ）アクリレート、プロポキシ化トリメチロールプロパントリ（メタ）アクリレート、エトキシ化グリセリントリアクリレート等を挙げることができる。
四官能の（メタ）アクリレートの具体例として、ペンタエリスリトールテトラ（メタ）アクリレート、ソルビトールテトラ（メタ）アクリレート、ジトリメチロールプロパンテトラ（メタ）アクリレート、プロピオン酸ジペンタエリスリトールテトラ（メタ）アクリレート、エトキシ化ペンタエリスリトールテトラ（メタ）アクリレート等を挙げることができる。
五官能の（メタ）アクリレートの具体例として、ソルビトールペンタ（メタ）アクリレート、ジペンタエリスリトールペンタ（メタ）アクリレートを挙げることができる。
六官能の（メタ）アクリレートの具体例として、ジペンタエリスリトールヘキサ（メタ）アクリレート、ソルビトールヘキサ（メタ）アクリレート、フォスファゼンのアルキレンオキサイド変性ヘキサ（メタ）アクリレート、カプトラクトン変性ジペンタエリスリトールヘキサ（メタ）アクリレート等を挙げることができる。
【００４１】
本発明に用いられる（メタ）アクリルアミド類の例としては、（メタ）アクリルアミド、Ｎ−メチル（メタ）アクリルアミド、Ｎ−エチル（メタ）アクリルアミド、Ｎ−プロピル（メタ）アクリルアミド、Ｎ−ｎ−ブチル（メタ）アクリルアミド、Ｎ−ｔ−ブチル（メタ）アクリルアミド、Ｎ−ブトキシメチル（メタ）アクリルアミド、Ｎ−イソプロピル（メタ）アクリルアミド、Ｎ−メチロール（メタ）アクリルアミド、Ｎ，Ｎ−ジメチル（メタ）アクリルアミド、Ｎ，Ｎ−ジエチル（メタ）アクリルアミド、（メタ）アクリロイルモルフォリンが挙げられる。
【００４２】
本発明に用いられる芳香族ビニル類の具体例としては、スチレン、メチルスチレン、ジメチルスチレン、トリメチルスチレン、エチルスチレン、イソプロピルスチレン、クロロメチルスチレン、メトキシスチレン、アセトキシスチレン、クロロスチレン、ジクロルスチレン、ブロモスチレン、ビニル安息香酸メチルエステル、３−メチルスチレン、４−メチルスチレン、３−エチルスチレン、４−エチルスチレン、３−プロピルスチレン、４−プロピルスチレン、３−ブチルスチレン、４−ブチルスチレン、３−ヘキシルスチレン、４−ヘキシルスチレン、３−オクチルスチレン、４−オクチルスチレン、３−（２−エチルヘキシル）スチレン、４−（２−エチルヘキシル）スチレン、アリルスチレン、イソプロペニルスチレン、ブテニルスチレン、オクテニルスチレン、４−ｔ−ブトキシカルボニルスチレン、４−メトキシスチレン、４−ｔ−ブトキシスチレン等が挙げられる。
【００４３】
本発明に用いられるＮ−ビニル化合物の具体例としては、Ｎ−ビニルフォルムアミド、Ｎ−ビニルアセトアミド、Ｎ−メチル−Ｎ−ビニルアセトアミド、Ｎ−メチル−Ｎ−ビニルフォルムアミド、Ｎ−ビニルピロリドン、Ｎ−ビニルカプロラクタム、Ｎ−ビニルバレロラクタム、Ｎ−ビニルイミダゾール等が挙げられる。
【００４４】
更に、本発明におけるラジカル重合性モノマーとしてはビニルエステル類［酢酸ビニル、プロピオン酸ビニル、バーサチック酸ビニルなど］、アリルエステル類［酢酸アリルなど］、ハロゲン含有単量体［塩化ビニリデン、塩化ビニルなど］、ビニルエーテル［メチルビニルエーテル、ブチルビニルエーテル、ヘキシルビニルエーテル、メトキシビニルエーテル、２−エチルヘキシルビニルエーテル、メトキシエチルビニルエーテル、シクロヘキシルビニルエーテル、クロロエチルビニルエーテルなど］、シアン化ビニル［（メタ）アクリロニトリルなど］、オレフィン類［エチレン、プロピレンなど］などが挙げられる。
【００４５】
この他、重合性のオリゴマー類も、モノマー同様に配合可能である。重合性オリゴマーとしては、エポキシアクリレート、脂肪族ウレタンアクリレート、芳香族ウレタンアクリレート、ポリエステルアクリレート、直鎖アクリルオリゴマー等が挙げられる。
【００４６】
効果顔料インクに好適に使用される重合性化合物としては、以下のグループ１が例示できる。効果顔料インクは、上述したように、透明インクと比べて、相対的に表面張力を低く設定することが好ましい。グループ１に示した重合性化合物は表面張力が比較的低く、また、これを使用した効果顔料インクは硬化性に優れ、更に、得られる硬化膜の特性に優れる。
（グループ１）
オクチルアクリレート、デシルアクリレート、ラウリルアクリレート、ステアリルアクリレート、イソボルニルアクリレート、イソフォリルアクリレート、２−（２−エトキシエトキシ）エチルアクリレート、１，６−ヘキサンジオールジアクリレート、３−メチル−１，５−ペンタンジオールジアクリレート、ジプロピレングリコールジアクリレート及びＰＯ変性トリメチロールプロパントリアクリレート
グループ１に例示された重合性化合物は、１種単独で使用してもよく、２種以上を併用してもよい。これらの中でも、オクチルアクリレート、デシルアクリレート、イソボルニルアクリレート、２−（２−エトキシエトキシ）エチルアクリレート、１，６−ヘキサンジオールジアクリレート、３−メチルー１，５−ペンタンジオールジアクリレート、ジプロピレングリコールジアクリレート及びＰＯ変性トリメチロールプロパントリアクリレートがより好ましい。
【００４７】
効果顔料インクは、前記グループ１よりなる群から選択された重合性化合物を、重合性化合物全体の４０重量％以上含有することが好ましく、５０重量％以上含有することがより好ましく、６０重量％以上含有することが更に好ましい。
また、効果顔料インク中の重合性化合物の含有量は、効果顔料インク全体の２０〜８０重量％であることが好ましく、３０〜７０重量％であることがより好ましく、４０〜６０重量％であることが更に好ましい。
前記グループ１以外の重合性化合物としては、特に限定されず、上述の単官能モノマー、多官能モノマー及び後述するグループ２に例示されたモノマーから適宜選択すればよい。
【００４８】
透明インクに好適に使用される重合性化合物としては、以下のグループ２が例示できる。透明インクは、上述したように、効果顔料インクと比べて、相対的に表面張力を高く設定することが好ましい。グループ２に示した重合性化合物は表面張力が比較的高く、また、これを使用した透明インクは硬化性に優れ、更に、得られる硬化膜の特性に優れる。
（グループ２）
Ｎ−ビニルカプロラクタム、Ｎ−ビニルフォルムアミド、Ｎ−ビニルアセトアミド、Ｎ−メチル−Ｎ−ビニルアセトアミド、テトラヒドロフルフリルアクリレート、サイクリックトリメチロールプロパンフォルマルアクリレート、２−フェノキシエチルアクリレート、トリエチレングリコールジアクリレート、テトラエチレングリコールジアクリレート、トリメチロールプロパントリアクリレート及びＥＯ変性トリメチロールプロパントリアクリレート
これらの中でも、以下のグループ２’がより好ましく、グループ３が更に好ましい。
（グループ２’）Ｎ−ビニルカプロラクタム、２−フェノキシエチルアクリレート、テトラヒドロフルフリルアクリレート及びサイクリックトリメチロールプロパンフォルマルアクリレート
（グループ３）Ｎ−ビニルカプロラクタム及び２−フェノキシエチルアクリレート
グループ２、グループ２’及びグループ３に例示された重合性化合物は、１種単独で使用してもよく、２種以上を併用してもよい。
【００４９】
透明インクは、前記グループ２よりなる群から選択された重合性化合物を、重合性化合物全体の６０重量％以上含有することが好ましく、７０重量％以上含有することがより好ましく、８０重量％以上含有することが更に好ましい。
また、前記グループ３よりなる群から選択された重合性化合物を、重合性化合物全体の６０重量％以上含有することが好ましく、７０重量％含有することがより好ましく、８０重量％以上含有することが更に好ましい。
透明インク中の重合性化合物の含有量は、透明インク全体の５０〜９９重量％であることが好ましく、６０〜９８重量％であることがより好ましく、７０〜９７重量％であることが更に好ましい。
前記グループ２、グループ２’及びグループ３以外の重合性化合物としては、特に限定されず、上述の単官能モノマー、多官能モノマー及びグループ１に例示されたモノマーから適宜選択すればよい。
【００５０】
着色インクの重合性化合物としては、上述した（メタ）アクリレートモノマーが好ましいが、これらに限定されるものではなく、上述のグループ１〜グループ３に例示されたモノマーを使用してもよく、特に限定されない。
着色インク中の重合性化合物の含有量は、着色インク全体の５０〜９５重量％であることが好ましく、６０〜９０重量％であることがより好ましく、７０〜８５重量％であることが更に好ましい。
【００５１】
（重合開始剤）
本発明のインク（透明インク、効果顔料インク及び着色インク）は、重合開始剤を含有する。
重合開始剤は、前記活性放射線等の外部エネルギーを吸収して重合開始種を生成する化合物である。重合開始剤は、１種単独で使用してもよく、２種以上を併用してもよい。
本発明に用いることができる重合開始剤としては、ラジカル重合開始剤が好ましく挙げられ、光ラジカル重合開始剤がより好ましく挙げられ、α−アミノアセトフェノン化合物、α−ヒドロキシケトン化合物、アシルホスフィンオキサイド化合物、芳香族オニウム塩化合物、有機過酸化物、チオ化合物、ヘキサアリールビイミダゾール化合物、ケトオキシムエステル化合物、ボレート化合物、アジニウム化合物、メタロセン化合物、活性エステル化合物、及び、炭素ハロゲン結合を有する化合物等が更に好ましく挙げられる。これらの重合開始剤の具体例としては、特開２００８−２０８１９０号公報、特開２０１０−０１３５７４号公報に記載のラジカル重合開始剤が挙げられる。
【００５２】
透明インクの重合開始剤としては、硬化性及び着色の観点から、α−アミノアセトフェノン化合物、α−ヒドロキシケトン化合物、アシルホスフィンオキサイド化合物がより好ましく挙げられる。また、後述する式（Ｉ）で表される化合物を添加する場合には、重合開始剤としてアシルホスフィンオキサイド化合物及び／又はα−アミノアセトフェノン化合物を使用することが好ましく、少なくとも１種のアシルホスフィンオキサイド化合物及び少なくとも１種のα−アミノアセトフェノン化合物を併用することがより好ましい。
透明インク中の重合開始剤の総含有量は、硬化性、均一な硬化性の観点から、透明インク全体の１５〜２重量％であることが好ましく、１２〜４重量％であることがより好ましく、１０〜５重量％であることが更に好ましい。重合開始剤は１種単独でしてもよく、２種以上を併用してもよい。
【００５３】
効果顔料インクの重合開始剤としては、硬化性、均一な硬化性の観点から、α−アミノアセトフェノン化合物、α−ヒドロキシケトン化合物、アシルホスフィンオキサイド化合物がより好ましく挙げられる。また、アシルホスフィンオキサイド化合物と後述する式（Ｉ）で表される化合物もしくはチオキサントン類化合物を併用することが更に好ましい。
効果顔料インク中の重合開始剤の総含有量は、硬化性、硬化の均一性の観点から、効果顔料インク全体の２０〜４重量％であることが好ましく、１８〜５重量％であることがより好ましく、１６〜６重量％であることが更に好ましい。重合開始剤は１種単独で使用してもよく、２種以上を併用してもよい。
【００５４】
着色インクの重合開始剤としては、使用する重合性化合物等に応じて適宜選択すればよく、特に限定されない。
着色インクの重合開始剤の総含有量は、硬化性の観点から、着色インク全体の２０〜４重量％であることが好ましく、１８〜５重量％であることがより好ましく、１６〜６重量％であることが更に好ましい。重合開始剤は１種単独で使用してもよく、２種以上を併用してもよい。
【００５５】
なお、増感剤を用いる場合、重合開始剤の総含有量は、増感剤の含有量に対して、重合開始剤：増感剤の重量比で、好ましくは２００：１〜１：２００、より好ましくは５０：１〜１：５０、更に好ましくは２０：１〜１：５の範囲である。
増感剤を用いる場合、インクにおける増感剤の含有量は、インクの着色性の観点から、インクの全重量に対して、０．０１〜２０重量％が好ましく、０．１〜１５重量％がより好ましく、０．５〜１０重量％が更に好ましい。
【００５６】
（増感剤）
本発明において、透明インクは、増感剤として、下記式（Ｉ）で表される化合物を含有することが好ましい。式（Ｉ）で表される化合物を含有することにより、感度が向上し、また、重合開始剤等に由来する着色を抑制することができるので好ましい。
なお、効果顔料インク及び／又は着色インクが、下記式（Ｉ）で表される化合物を含有することを排除するものではない。
【００５７】
【化１】
0005650016.tif 000002
【００５８】
前記式（Ｉ）において、Ｘは、Ｏ、Ｓ又はＮＲを表す。Ｒは、水素原子、アルキル基又はアシル基を表し、アルキル基又はアシル基であることが好ましい。
前記式（Ｉ）において、ｎは、０又は１を表す。
Ｘとしては、Ｏ又はＳであることが好ましく、Ｓであることがより好ましい。
なお、ｎが０の場合、Ｒ7及びＲ8と結合した炭素原子は存在せず、ヘテロ原子を含むＸと、Ｒ5及びＲ6と結合した炭素原子と、が直接結合して、Ｘを含む５員のヘテロ環を構成することになる。
【００５９】
Ｒ1、Ｒ2、Ｒ3、Ｒ4、Ｒ5、Ｒ6、Ｒ7及びＲ8はそれぞれ独立に、水素原子又は一価の置換基を表す。
Ｒ1、Ｒ2、Ｒ3、Ｒ4、Ｒ5、Ｒ6、Ｒ7及びＲ8における一価の置換基としては、ハロゲン原子、脂肪族基、芳香族基、複素環基、シアノ基、ヒドロキシ基、ニトロ基、アミノ基、アルキルアミノ基、アルコキシ基、アリールオキシ基、アミド基、アリールアミノ基、ウレイド基、スルファモイルアミノ基、アルキルチオ基、アリールチオ基、アルコキシカルボニルアミノ基、スルホンアミド基、カルバモイル基、スルファモイル基、スルホニル基、アルコキシカルボニル基、ヘテロ環オキシ基、アゾ基、アシルオキシ基、カルバモイルオキシ基、シリルオキシ基、アリールオキシカルボニル基、アリールオキシカルボニルアミノ基、イミド基、ヘテロ環チオ基、スルフィニル基、ホスホリル基、アシル基、カルボキシル基又はスルホ基などが挙げられる。中でも、アルキル基又はハロゲン原子であることが好ましい。
【００６０】
式（Ｉ）におけるＲ1、Ｒ2、Ｒ3、Ｒ4、Ｒ5、Ｒ6、Ｒ7及びＲ8が一価の置換基を表す場合のアルキル基としては、炭素数１〜１０個のアルキル基が好ましく、メチル基、エチル基、プロピル基、ｎ−ブチル基、ｓｅｃ−ブチル基、ｔ−ブチル基のような炭素数１〜４個のものがより好ましい。
同様に、アルコキシ基としては、メトキシ基、エトキシ基、ヒドロキシエトキシ基、プロポキシ基、ｎ−ブトキシ基、イソブトキシ基、ｓｅｃ−ブトキシ基、ｔ−ブトキシ基のような炭素数１〜４個のものが好ましく挙げられる。
ハロゲン原子としては、フッ素原子、塩素原子、臭素原子、ヨウ素原子を挙げることができる。
【００６１】
Ｒ1、Ｒ2、Ｒ3及びＲ4は、それぞれ隣接する２つが互いに連結（例えば縮合）して環を形成していてもよい。
これらが環を形成する場合の環構造としては、５又は６員環の脂肪族環、芳香族環などが挙げられ、炭素原子以外の元素を含む複素環であってもよく、また、形成された環同士が更に組み合わさって２核環、例えば、縮合環を形成していてもよい。更にこれらの環構造は、前記式（Ｉ）において、Ｒ1乃至Ｒ8が一価の置換基を表す場合に例示した置換基を更に有していてもよい。形成された環構造が複素環である場合のヘテロ原子の例としては、Ｎ、Ｏ及びＳを挙げることができる。
【００６２】
ｎ＝１の場合、Ｒ5又はＲ6と、Ｒ7又はＲ8は互いに連結して脂肪族環を形成してもよいが、芳香族環を形成することはない。脂肪族環は、３〜６員環であることが好ましく、５又は６員環であることがより好ましい。
【００６３】
前記式（Ｉ）で表される化合物は、下記式（Ｉ−Ａ）で表される化合物であることが好ましい。
【００６４】
【化２】
0005650016.tif 000003
【００６５】
前記式（Ｉ−Ａ）において、ＸはＯ又はＳを表し、ｎは０又は１を表し、Ｒ1A、Ｒ2A、Ｒ3A、Ｒ4A、Ｒ5A、Ｒ6A、Ｒ7A及びＲ8Aはそれぞれ独立に、水素原子、アルキル基、ハロゲン原子、水酸基、シアノ基、ニトロ基、アミノ基、アルキルチオ基、アルキルアミノ基、アルコキシ基、アルコキシカルボニル基、アシルオキシ基、アシル基、カルボキシル基又はスルホ基を表す。Ｒ1A、Ｒ2A、Ｒ3A及びＲ4Aは、それぞれ隣接する２つが互いに連結（縮合）して環を形成していてもよい。Ｒ5A又はＲ6Aと、Ｒ7A又はＲ8Aは互いに連結して脂肪族環を形成してもよいが、芳香族環を形成することはない。
更にこれらの環構造は、前記式（Ｉ）において、Ｒ1、Ｒ2、Ｒ3、Ｒ4、Ｒ5、Ｒ6、Ｒ7及びＲ8が一価の置換基を表す場合に例示した各置換基を更に有していてもよい。環構造が複素環の場合、ヘテロ原子の例としては、Ｎ、Ｏ及びＳを挙げることができる。
【００６６】
また、前記式（Ｉ）で表される化合物は、下記式（Ｉ−Ｂ）で表される化合物であることがより好ましい。
【００６７】
【化３】
0005650016.tif 000004
【００６８】
前記式（Ｉ−Ｂ）において、ＸはＯ又はＳを表し、Ｒ1B、Ｒ2B、Ｒ3B、Ｒ4B、Ｒ5B、Ｒ6B、Ｒ7B及びＲ8Bはそれぞれ独立に、水素原子、アルキル基、ハロゲン原子、水酸基、シアノ基、ニトロ基、アミノ基、アルキルチオ基、アルキルアミノ基、アルコキシ基、アルコキシカルボニル基、アシルオキシ基、アシル基、カルボキシル基又はスルホ基を表す。また、Ｒ1B、Ｒ2B、Ｒ3B及びＲ4Bは、それぞれ隣接する２つが互いに連結（縮合）して環を形成していてもよい。Ｒ5B又はＲ6Bと、Ｒ7B又はＲ8Bは互いに連結して脂肪族環を形成してもよいが、芳香族環を形成することはない。
更にこれらの環構造は、前記式（Ｉ）において、Ｒ1、Ｒ2、Ｒ3、Ｒ4、Ｒ5、Ｒ6、Ｒ7及びＲ8が一価の置換基を表す場合に例示した各置換基を更に有していてもよい。環構造が複素環の場合、ヘテロ原子の例としては、Ｎ、Ｏ及びＳを挙げることができる。
【００６９】
更に、前記式（Ｉ）で表される化合物は、下記式（Ｉ−Ｃ）で表される化合物であることが更に好ましい。
【００７０】
【化４】
0005650016.tif 000005
【００７１】
前記式（Ｉ−Ｃ）において、Ｒ1C、Ｒ2C、Ｒ3C、Ｒ4C、Ｒ5C、Ｒ6C、Ｒ7C及びＲ8Cはそれぞれ独立に、水素原子、アルキル基、ハロゲン原子、水酸基、シアノ基、ニトロ基、アミノ基、アルキルチオ基、アルキルアミノ基、アルコキシ基、アルコキシカルボニル基、アシルオキシ基、アシル基、カルボキシル基又はスルホ基を表す。
Ｒ1C、Ｒ2C、Ｒ3C及びＲ4Cは、それぞれ隣接する２つが互いに縮合して５又は６員環の脂肪族環、芳香族環を形成していてもよく、これらの環は、炭素原子以外の元素を含む複素環であってもよく、また、形成された環同士が更に組み合わさって２核環、例えば、縮合環を形成していてもよい。Ｒ5C又はＲ6Cと、Ｒ7C又はＲ8Cは互いに連結して脂肪族環を形成してもよいが、芳香族環を形成することはない。
更にこれらの環構造は、前記式（Ｉ）において、Ｒ1、Ｒ2、Ｒ3、Ｒ4、Ｒ5、Ｒ6、Ｒ7及びＲ8が一価の置換基を表す場合に例示した各置換基を更に有していてもよい。環構造が複素環の場合、ヘテロ原子の例としては、Ｎ、Ｏ及びＳを挙げることができる。
【００７２】
また、Ｒ1C、Ｒ2C、Ｒ3C、Ｒ4C、Ｒ5C、Ｒ6C、Ｒ7C及びＲ8Cのうちの少なくとも１つはハロゲン原子であることが好ましい。好ましい置換位置としてはＲ1C、Ｒ2C、Ｒ3C、Ｒ4Cが挙げられ、Ｒ2Cが最も好ましい。Ｒ1C〜Ｒ8Cにおけるハロゲン原子の数としては、１つ又は２つであることが好ましく、１つであることがより好ましい。
【００７３】
Ｒ2Cは、水素以外の置換基であることが好ましく、中でも、光源とのマッチングがよく高感度であるため、アルキル基、ハロゲン原子、アシルオキシ基又はアルコキシカルボニル基が好ましく、アルキル基又はハロゲン原子がより好ましい。
【００７４】
Ｒ7C及びＲ8Cのいずれかは、水素以外の置換基であることが好ましく、両方とも水素以外の置換基であることが更に好ましい。好ましい置換基としては、アルキル基、ハロゲン原子、カルボキシル基、アルコキシカルボニル基が挙げられ、中でもアルキル基、アルコキシカルボニル基が好ましく、アルキル基が最も好ましい。
ハロゲン原子としては、フッ素原子、塩素原子、臭素原子、ヨウ素原子を挙げることができ、塩素原子、臭素原子、ヨウ素原子が好ましい。
【００７５】
アルキル基としては、炭素数１〜１０個のアルキル基が好ましく、メチル基、エチル基、プロピル基、ｎ−ブチル基、ｓｅｃ−ブチル基、ｔ−ブチル基のような炭素数が１〜４個のものがより好ましい。
【００７６】
アシルオキシ基としては炭素数２〜１０個の脂肪族アシルオキシ基が好ましく、炭素数が２〜５個の脂肪族アシルオキシ基がより好ましい。
アルコキシカルボニル基としては炭素数２〜１０個の脂肪族アルコキシカルボニル基が好ましく、炭素数が２〜５個のアルコキシカルボニル基がより好ましい。
【００７７】
本発明に好適に用いることのできる式（Ｉ）で表される化合物の具体例〔例示化合物（Ｉ−１）〜（Ｉ−１３３）〕を以下に示すが、本発明はこれらに限定されるものではない。なお、本発明における化学式の一部において、炭化水素鎖を炭素（Ｃ）及び水素（Ｈ）の記号を省略した簡略構造式で記載する場合もある。また、下記具体例において、Ｍｅはメチル基を表し、Ｂｕtはｔ−ブチル基を表し、Ｐｒiはイソプロピル基を表す。
【００７８】
【化５】
0005650016.tif 000006
【００７９】
【化６】
0005650016.tif 000007
【００８０】
【化７】
0005650016.tif 000008
【００８１】
【化８】
0005650016.tif 000009
【００８２】
【化９】
0005650016.tif 000010
【００８３】
【化１０】
0005650016.tif 000011
【００８４】
【化１１】
0005650016.tif 000012
【００８５】
【化１２】
0005650016.tif 000013
【００８６】
【化１３】
0005650016.tif 000014
【００８７】
これらの中でも、例示化合物（Ｉ−２）、（Ｉ−４）、（Ｉ−５）、（Ｉ−１４）及び（Ｉ−１５）が好ましく、例示化合物（Ｉ−１４）が特に好ましい。
【００８８】
式（Ｉ）で表される化合物の合成方法としては、例えば、特開２００４−１８９６９５号公報、Ｔｅｔｒａｈｅｄｒｏｎ，第４９巻，ｐ９３９（１９９３年）、Ｊｏｕｒｎａｌ  ｏｆ  Ｏｒｇａｎｉｃ  Ｃｈｅｍｉｓｔｒｙ，ｐ８９３（１９４５年）、及び、Ｊｏｕｒｎａｌ  ｏｆ  Ｏｒｇａｎｉｃ  Ｃｈｅｍｉｓｔｒｙ，ｐ４９３９（１９６５年）などに記載の公知の方法によって合成することができる。
【００８９】
式（Ｉ）で表される化合物は、硬化性と非硬化性成分である該化合物の硬化膜からの泣き出し防止の両立の観点から、インクへの添加濃度として、インクの総重量に対して、０．５重量％以上２５．０重量％以下であることが好ましく、１．０重量％以上２０．０重量％以下であることがより好ましく、１．０重量％以上１５．０重量％以下であることが特に好ましい。
なお、式（Ｉ）で表される化合物は、可視光領域における吸収が殆どないため、増感剤としての効果を発現しうる量を添加してもインクの色相に影響を与える懸念がないという利点をも有するものである。特に、透明インクの場合、増感剤を使用すると、インクの色相が変化しやすいという問題があるが、上記式（Ｉ）で表される化合物は、このような色相の変化を生じることなく透明インクに高い硬化性を（高感度性）を付与することができる。
【００９０】
＜その他の増感剤＞
本発明のインク（透明インク、効果顔料インク及び着色インク）には、特定の活性エネルギー線を吸収して重合開始剤の分解を促進させるため、その他の増感剤を含有してもよい。
その他の増感剤としては、例えば、多核芳香族類（例えば、ピレン、ペリレン、トリフェニレン、２−エチル−９，１０−ジメトキシアントラセン等）、キサンテン類（例えば、フルオレッセイン、エオシン、エリスロシン、ローダミンＢ、ローズベンガル等）、シアニン類（例えば、チアカルボシアニン、オキサカルボシアニン等）、メロシアニン類（例えば、メロシアニン、カルボメロシアニン等）、チアジン類（例えば、チオニン、メチレンブルー、トルイジンブルー等）、アクリジン類（例えば、アクリジンオレンジ、クロロフラビン、アクリフラビン等）、アントラキノン類（例えば、アントラキノン等）、スクアリウム類（例えば、スクアリウム等）、クマリン類（例えば、７−ジエチルアミノ−４−メチルクマリン等）、チオキサントン類（例えば、チオキサントン、２−イソプロピルチオキサントン、４−イソプロピルチオキサントン等）等が挙げられる。
これらの中でも、チオキサントン類が好ましく例示できる。
また、増感剤は、１種単独で用いてもよいし、２種以上を併用してもよい。
【００９１】
（効果顔料）
本発明において、効果顔料とは、薄板状構造を有し、表面被覆に特別な装飾的色効果を提供する全ての顔料を意味する。効果顔料としては、例えば、アルミニウム、鉄、又は、銅のような純粋な金属顔料、二酸化チタンでコートされた雲母、酸化鉄でコートされた雲母、混合酸化物でコートされた雲母（例えば、二酸化チタンとＦｅ2Ｏ3とで、又は、二酸化チタンとＣｒ2Ｏ3とでコートされたもの）、金属酸化物でコートされたアルミニウムのような干渉顔料又は液晶顔料が挙げられる。
これらの中でも、効果顔料としては、金属顔料又はパール顔料であることが好ましい。
【００９２】
金属顔料としては、特に、アルミニウム材料が好ましく、アルミニウム粉末、アルミニウムペースト、及び、アルミニウムフレーク等が例示される。上記アルミニウム粉末は、溶剤成分を含まないメタリック顔料であり、アルミニウム粒子にアクリル系樹脂などの樹脂をコーティングしたタイプの材料も含まれる。また、前記アルミニウムペーストは、アルミニウムの鱗片状微細粒子を表面処理し、有機溶剤等でペースト状にした材料である。更に、前記アルミニウムフレークの一例として、アルミニウム蒸着膜を顔料化したタイプの材料が例示できる。
【００９３】
前記パール顔料としては、雲母を微粉末化して表面処理を施したホワイトパールが例示できる。
【００９４】
本発明において、効果顔料が平板状粒子であり、効果顔料の形状が、下記式（１）及び（２）を満たすことが好ましい。
０．５μｍ≦Ｒ50≦５μｍ            （１）
Ｒ50／ｄ＞５                        （２）
（式（１）及び式（２）中、Ｒ50は粒子の平面の面積より求めた円相当径における５０％平均粒子径であり、ｄは平板厚みである。）
【００９５】
平板状粒子とは、略平坦な面（Ｘ−Ｙ平面）を有し、かつ、厚み（Ｚ）が略均一である粒子をいう。ここで、平板状粒子の平面上の長径をＸ、短径をＹ、厚みをＺと定義する。
平板状粒子の平面上の長径をＸ、短径をＹ、厚みをＺとした場合、Ｒ50は該平板状粒子のＸ−Ｙ平面の面積より求めた円相当径の５０％平均粒子径である。
円相当径は、平板状粒子の略平坦な面（Ｘ−Ｙ平面）を、当該粒子の投影面積と同じ投影面積を有する円と想定したときの、当該円の直径である。平板状粒子の略平坦な面（Ｘ−Ｙ平面）が多角形である場合、その多角形の投影面を円に変換して得られた当該円の直径を、その平板状粒子の円相当径であるという。
【００９６】
効果顔料のＲ50は光沢性、及び、吐出安定性等の観点から、０．５μｍ〜５μｍであることが好ましく、０．７〜４μｍであることがより好ましく、１〜３μｍであることが更に好ましい。
【００９７】
また、平板状粒子のＲ50と、厚みｄとの関係は、高い光沢性を確保する観点から、Ｒ50／ｄ＞５であることが好ましい。Ｒ50／ｄは、６以上であることがより好ましく、８以上であることが更に好ましい。
【００９８】
前記Ｒ50は、粒子像分析装置を用いて測定することができ、例えば、シスメックス（株）製のフロー式粒子像分析装置ＦＰＩＡ−２１００、ＦＰＩＡ−３００、ＦＰＩＡ−３０００Ｓ等が例示できる。
また、厚みｄは、ＳＥＭ画像によって測定することができる。
【００９９】
本発明において、効果顔料は前記式（１）及び式（２）を満たす平板状粒子であることが好ましく、式（１）及び式（２）を満たす金属顔料又はパール顔料であることがより好ましい。
平板状粒子であるパール顔料としては、雲母、タルク、カオリン、ベントナイト、スメクタイト、セピオライト、バミキュライト、モンモリロナイト、セリサイトなどの層状の構造を有する粘土鉱物が例示できる。また、平板状に加工した材料、例えば、平板状に加工した雲母を、二酸化チタンや酸化鉄で被覆することにより、薄膜の多重層から形成されたものとすることで、よりパール光沢を向上させた平板状顔料も好適に使用される。
【０１００】
平板状粒子である金属顔料としては、アルミニウム又はアルミニウム合金であることが好ましい。アルミニウム合金を使用する場合、アルミニウムに添加される他の金族元素又は非金族元素としては、金属光沢を有するものであれば特に限定されず、銀、金、白金、ニッケル、クロム、錫、亜鉛、インジウム、チタン、銅等を挙げることができ、これらの単体又はこれらの合金、及び、これらの混合物よりなる群から選択された１つ以上を使用することができる。
【０１０１】
前記平板状粒子である効果顔料の作製方法は特に限定されないが、（１）シート状基材面に剥離用樹脂層と金属又は金属化合物層とが順次積層された構造からなる複合化顔料原体の前記金属又は金属化合物層と前記剥離用樹脂層との界面を境界として、金属又は金属化合物層を前記シート状基材より剥離し、粉砕して微細化して平板状粒子を得る方法、（２）アルミニウムを溶融させてから噴霧（アトマイズ）し、得られた球状の粒子をパールミル、ボールミル等を用いて磨砕する方法等が挙げられ、特開２００８−２３９９５１号公報、特表２０１０−５３３７４７号公報等が参照できる。
なお、前記（１）の方法では、金属又は金属合金の層を複数積層することもできる。また、前記（１）及び（２）の方法では、金属又は金属合金の層に他の層を積層することもでき、他の層としては保護層が例示できる。保護層としては、酸化ケイ素、アルミナ、酸化チタン等の金属酸化物、及び／又は、ポリビニルアルコール、ポリエチレングリコール、ポリアクリルアミド、セルロース誘導体等の有機ポリマーから形成される層が例示できる。
【０１０２】
本発明において、効果顔料は薄層の多重層から形成された平板状粒子であることが好ましく、例えば、前記の方法により得られた効果顔料が例示できる。効果顔料が薄層の多重層から形成されていると、顕著な光学特性が得られる点で好ましい。
また、効果顔料は、入手容易性及び光輝性の観点から、その材質がアルミニウム又はアルミニウム合金であることが好ましい。
【０１０３】
（界面活性剤）
本発明において、透明インク、効果顔料インク及び着色インクは、界面活性剤を含有してもよい。特に効果顔料インクは、透明インクに対して相対的に低い表面張力を有することが好ましいことから、効果顔料インクは界面活性剤を含有することが好ましい。
本発明に使用される界面活性剤としては、下記の界面活性剤が例示できる。例えば、特開昭６２−１７３４６３号、同６２−１８３４５７号の各公報に記載されたものが挙げられる。具体的には、例えば、ジアルキルスルホコハク酸塩類、アルキルナフタレンスルホン酸塩類、脂肪酸塩類等のアニオン性界面活性剤、ポリオキシエチレンアルキルエーテル類、ポリオキシエチレンアルキルアリルエーテル類、アセチレングリコール類、ポリオキシエチレン・ポリオキシプロピレンブロックコポリマー類等のノニオン性界面活性剤、アルキルアミン塩類、第４級アンモニウム塩類等のカチオン性界面活性剤が挙げられる。なお、前記公知の界面活性剤として、有機フルオロ化合物を用いてもよい。前記有機フルオロ化合物は、疎水性であることが好ましい。前記有機フルオロ化合物としては、例えば、フッ素系界面活性剤、オイル状フッ素系化合物（例、フッ素油）及び固体状フッ素化合物樹脂（例、四フッ化エチレン樹脂）が含まれ、特公昭５７−９０５３号（第８から１７欄）、特開昭６２−１３５８２６号の各公報に記載されたものが挙げられる。
特に本発明において使用される界面活性剤は、上記界面活性剤に限定されることはなく、添加濃度に対して効率的に表面張力を低下させる能力のある添加剤であればよい。
【０１０４】
本発明において、ノニオン性界面活性剤、アニオン性界面活性剤等のイオン系界面活性剤を使用すると、透明インク及び効果顔料インクの安定性が低下する場合がある。そのため、非イオン性である界面活性剤が好ましく、非イオン性の炭化水素系界面活性剤を使用することが好ましい。
非イオン性炭化水素系界面活性剤としては、長鎖アルキルアクリレート重合体、ポリオキシエチレンアルキルエーテル、カルボン酸アルカノールアミド等が例示でき、重合性モノマーとの相溶性に優れる観点から、長鎖アルキルアクリレート重合体が好ましく使用される。
【０１０５】
界面活性剤の添加量は特に限定されないが、安定した吐出性及び表面張力を所望の範囲にする観点から、インク全体の２．０〜０．０１重量％であることが好ましく、０．５〜０．０５重量％であることがより好ましく、０．２〜０．０５重量％であることが特に好ましい。
【０１０６】
（着色剤）
本発明においては、着色インクは、少なくとも着色剤を含有する。
本発明において用いることのできる着色剤には、特に制限はなく、用途に応じて公知の種々の顔料、染料を適宜選択して用いることができる。中でも、着色インクに含まれる着色剤としては、特に耐光性に優れるとの観点から顔料であることが好ましい。なお、着色インクが含有する着色剤は、効果顔料以外の着色剤を意味する。
【０１０７】
本発明において、着色剤に好ましく使用される顔料について述べる。
顔料としては、特に限定されるものではなく、一般に市販されているすべての有機顔料及び無機顔料、また、樹脂粒子を染料で染色したもの等も用いることができる。更に、市販の顔料分散体や表面処理された顔料、例えば、顔料を分散媒として不溶性の樹脂等に分散させたもの、あるいは顔料表面に樹脂をグラフト化したもの等も、本発明の効果を損なわない限りにおいて用いることができる。
これらの顔料としては、例えば、伊藤征司郎編「顔料の辞典」（２０００年刊）、W. Herbst, K. Hunger, Industrial Organic Pigments、特開２００２−１２６０７号公報、特開２００２−１８８０２５号公報、特開２００３−２６９７８号公報、特開２００３−３４２５０３号公報に記載の顔料が挙げられる。
【０１０８】
本発明において使用できる有機顔料及び無機顔料の具体例としては、例えば、イエロー色を呈するものとして、Ｃ．Ｉ．ピグメントイエロー１（ファストイエローＧ等）、Ｃ．Ｉ．ピグメントイエロー７４の如きモノアゾ顔料、Ｃ．Ｉ．ピグメントイエロー１２（ジスアジイエローＡＡＡ等）、Ｃ．Ｉ．ピグメントイエロー１７の如きジスアゾ顔料、Ｃ．Ｉ．ピグメントイエロー１８０、Ｃ．Ｉ．ピグメントイエロー２００（Ｎｏｖｏｐｅｒｍ  Ｙｅｌｌｏｗ  ２ＨＧ）の如き非ベンジジン系のアゾ顔料、Ｃ．Ｉ．ピグメントイエロー１００（タートラジンイエローレーキ等）の如きアゾレーキ顔料、Ｃ．Ｉ．ピグメントイエロー９５（縮合アゾイエローＧＲ等）の如き縮合アゾ顔料、Ｃ．Ｉ．ピグメントイエロー１１５（キノリンイエローレーキ等）の如き酸性染料レーキ顔料、Ｃ．Ｉ．ピグメントイエロー１８（チオフラビンレーキ等）の如き塩基性染料レーキ顔料、フラバントロンイエロー（Ｙ−２４）の如きアントラキノン系顔料、イソインドリノンイエロー３ＲＬＴ（Ｙ−１１０）の如きイソインドリノン顔料、キノフタロンイエロー（Ｙ−１３８）の如きキノフタロン顔料、イソインドリンイエロー（Ｙ−１３９）の如きイソインドリン顔料、Ｃ．Ｉ．ピグメントイエロー１５３（ニッケルニトロソイエロー等）の如きニトロソ顔料、Ｃ．Ｉ．ピグメントイエロー１１７（銅アゾメチンイエロー等）の如き金属錯塩アゾメチン顔料等が挙げられる。
【０１０９】
赤あるいはマゼンタ色を呈するものとして、Ｃ．Ｉ．ピグメントレッド３（トルイジンレッド等）の如きモノアゾ系顔料、Ｃ．Ｉ．ピグメントレッド３８（ピラゾロンレッドＢ等）の如きジスアゾ顔料、Ｃ．Ｉ．ピグメントレッド５３：１（レーキレッドＣ等）やＣ．Ｉ．ピグメントレッド５７：１（ブリリアントカーミン６Ｂ）の如きアゾレーキ顔料、Ｃ．Ｉ．ピグメントレッド１４４（縮合アゾレッドＢＲ等）の如き縮合アゾ顔料、Ｃ．Ｉ．ピグメントレッド１７４（フロキシンＢレーキ等）の如き酸性染料レーキ顔料、Ｃ．Ｉ．ピグメントレッド８１（ローダミン６Ｇ’レーキ等）の如き塩基性染料レーキ顔料、Ｃ．Ｉ．ピグメントレッド１７７（ジアントラキノニルレッド等）の如きアントラキノン系顔料、Ｃ．Ｉ．ピグメントレッド８８（チオインジゴボルドー等）の如きチオインジゴ顔料、Ｃ．Ｉ．ピグメントレッド１９４（ペリノンレッド等）の如きペリノン顔料、Ｃ．Ｉ．ピグメントレッド１４９（ペリレンスカーレット等）の如きペリレン顔料、Ｃ．Ｉ．ピグメントバイオレット１９（無置換キナクリドン、ＣＩＮＱＵＡＳＩＡ  Ｍａｇｅｎｔａ  ＲＴ−３５５Ｔ；チバ・スペシャリティケミカルズ社製）、Ｃ．Ｉ．ピグメントレッド１２２（キナクリドンマゼンタ等）の如きキナクリドン顔料、Ｃ．Ｉ．ピグメントレッド１８０（イソインドリノンレッド２ＢＬＴ等）の如きイソインドリノン顔料、Ｃ．Ｉ．ピグメントレッド８３（マダーレーキ等）の如きアリザリンレーキ顔料等が挙げられる。
【０１１０】
青あるいはシアン色を呈する顔料として、Ｃ．Ｉ．ピグメントブルー２５（ジアニシジンブルー等）の如きジスアゾ系顔料、Ｃ．Ｉ．ピグメントブルー１５、Ｃ．Ｉ．ピグメントブルー１５：３（ＩＲＧＡＬＩＴＥ  ＢＬＵＥ  ＧＬＯ；チバ・スペシャリティケミカルズ社製）（フタロシアニンブルー等）の如きフタロシアニン顔料、Ｃ．Ｉ．ピグメントブルー２４（ピーコックブルーレーキ等）の如き酸性染料レーキ顔料、Ｃ．Ｉ．ピグメントブルー１（ビクロチアピュアブルーＢＯレーキ等）の如き塩基性染料レーキ顔料、Ｃ．Ｉ．ピグメントブルー６０（インダントロンブルー等）の如きアントラキノン系顔料、Ｃ．Ｉ．ピグメントブルー１８（アルカリブルーＶ−５：１）の如きアルカリブルー顔料等が挙げられる。
緑色を呈する顔料として、Ｃ．Ｉ．ピグメントグリーン７（フタロシアニングリーン）、Ｃ．Ｉ．ピグメントグリーン３６（フタロシアニングリーン）の如きフタロシアニン顔料、Ｃ．Ｉ．ピグメントグリーン８（ニトロソグリーン）等の如きアゾ金属錯体顔料等が挙げられる。
オレンジ色を呈する顔料として、Ｃ．Ｉ．ピグメントオレンジ６６（イソインドリンオレンジ）の如きイソインドリン系顔料、Ｃ．Ｉ．ピグメントオレンジ５１（ジクロロピラントロンオレンジ）の如きアントラキノン系顔料が挙げられる。
【０１１１】
黒色を呈する顔料として、カーボンブラック、チタンブラック、アニリンブラック等が挙げられる。カーボンブラックとしてはＳＰＥＣＩＡＬ  ＢＬＡＣＫ  ２５０（デグサ社製）が例示できる。
白色顔料の具体例としては、塩基性炭酸鉛（２ＰｂＣＯ3Ｐｂ（ＯＨ）2、いわゆる、シルバーホワイト）、酸化亜鉛（ＺｎＯ、いわゆる、ジンクホワイト）、酸化チタン（ＴｉＯ2、いわゆる、チタンホワイト）、チタン酸ストロンチウム（ＳｒＴｉＯ3、いわゆる、チタンストロンチウムホワイト）などが利用可能である。
ここで、酸化チタンは他の白色顔料と比べて比重が小さく、屈折率が大きく化学的、物理的にも安定であるため、顔料としての隠蔽力や着色力が大きく、更に、酸やアルカリ、その他の環境に対する耐久性にも優れている。従って、白色顔料としては酸化チタンを利用することが好ましい。もちろん、必要に応じて他の白色顔料（列挙した白色顔料以外であってもよい。）を使用してもよい。
【０１１２】
着色剤の分散には、例えばビーズミル、ボールミル、サンドミル、アトライター、ロールミル、ジェットミル、ホモジナイザー、ペイントシェーカー、ニーダー、アジテータ、ヘンシェルミキサ、コロイドミル、超音波ホモジナイザー、パールミル、湿式ジェットミル等の分散装置を用いることができる。
着色剤の分散を行う際には、界面活性剤等の分散剤を添加することができる。
また、着色剤を添加するにあたっては、必要に応じて、分散助剤として、各種着色剤に応じたシナージストを用いることも可能である。分散助剤は、着色剤１００重量部に対し、１重量部以上５０重量部以下添加することが好ましい。
【０１１３】
着色インクにおいて着色剤などの諸成分の分散媒としては、溶剤を添加してもよく、また、無溶媒で、低分子量成分である前記重合性化合物を分散媒として用いてもよいが、着色インクは、活性エネルギー線硬化型の液体であることが好ましく、着色インクを被記録媒体上に適用後、硬化させるため、無溶剤であることが好ましい。これは、硬化された着色インクから形成された画像中に、溶剤が残留すると、耐溶剤性が劣化したり、残留する溶剤のＶＯＣ（Ｖｏｌａｔｉｌｅ  Ｏｒｇａｎｉｃ  Ｃｏｍｐｏｕｎｄ）の問題が生じるためである。このような観点から、分散媒としては、重合性化合物を用い、なかでも、粘度が低い重合性化合物を選択することが分散適性やインクのハンドリング性向上の観点から好ましい。
【０１１４】
ここで用いる着色剤の平均粒径は、微細なほど発色性に優れるため、０．０１μｍ以上０．４μｍ以下であることが好ましく、更に好ましくは０．０２μｍ以上０．２μｍ以下の範囲である。最大粒径は３μｍ以下、好ましくは１μｍ以下となるよう、着色剤、分散剤、分散媒の選定、分散条件、ろ過条件を設定することが好ましい。この粒径管理によって、ヘッドノズルの詰まりを抑制し、着色インクの保存安定性、着色インクの透明性及び硬化感度を維持することができる。
着色インク中における着色剤の粒径は、公知の測定方法で測定することができる。具体的には遠心沈降光透過法、Ｘ線透過法、レーザー回折・散乱法、動的光散乱法により測定することができる。本発明においては、レーザー回折・散乱法を用いた測定により得られた値を採用する。
【０１１５】
(分散剤)
本発明において、インク、特に、効果顔料インク及び着色インクは、分散剤を含有することが好ましい。特に顔料を使用する場合において、顔料をインク中に安定に分散させるため、分散剤を含有することが好ましい。分散剤としては、高分子分散剤が好ましい。なお、本発明における「高分子分散剤」とは、重量平均分子量が１，０００以上の分散剤を意味する。
【０１１６】
高分子分散剤としては、ＤＩＳＰＥＲＢＹＫ−１０１、ＤＩＳＰＥＲＢＹＫ−１０２、ＤＩＳＰＥＲＢＹＫ−１０３、ＤＩＳＰＥＲＢＹＫ−１０６、ＤＩＳＰＥＲＢＹＫ−１１１、ＤＩＳＰＥＲＢＹＫ−１６１、ＤＩＳＰＥＲＢＹＫ−１６２、ＤＩＳＰＥＲＢＹＫ−１６３、ＤＩＳＰＥＲＢＹＫ−１６４、ＤＩＳＰＥＲＢＹＫ−１６６、ＤＩＳＰＥＲＢＹＫ−１６７、ＤＩＳＰＥＲＢＹＫ−１６８、ＤＩＳＰＥＲＢＹＫ−１７０、ＤＩＳＰＥＲＢＹＫ−１７１、ＤＩＳＰＥＲＢＹＫ−１７４、ＤＩＳＰＥＲＢＹＫ−１８２（ＢＹＫケミー社製）；ＥＦＫＡ４０１０、ＥＦＫＡ４０４６、ＥＦＫＡ４０８０、ＥＦＫＡ５０１０、ＥＦＫＡ５２０７、ＥＦＫＡ５２４４、ＥＦＫＡ６７４５、ＥＦＫＡ６７５０、ＥＦＫＡ７４１４、ＥＦＫＡ７４５、ＥＦＫＡ７４６２、ＥＦＫＡ７５００、ＥＦＫＡ７５７０、ＥＦＫＡ７５７５、ＥＦＫＡ７５８０（エフカアディティブ社製）；ディスパースエイド６、ディスパースエイド８、ディスパースエイド１５、ディスパースエイド９１００（サンノプコ（株）製）；ソルスパース（ＳＯＬＳＰＥＲＳＥ）３０００、５０００、９０００、１２０００、１３２４０、１３９４０、１７０００、２２０００、２４０００、２６０００、２８０００、３２０００、３６０００、３９０００、４１０００、７１０００などの各種ソルスパース分散剤（Ｎｏｖｅｏｎ社製）；アデカプルロニックＬ３１、Ｆ３８、Ｌ４２、Ｌ４４、Ｌ６１、Ｌ６４、Ｆ６８、Ｌ７２、Ｐ９５、Ｆ７７、Ｐ８４、Ｆ８７、Ｐ９４、Ｌ１０１、Ｐ１０３、Ｆ１０８、Ｌ１２１、Ｐ−１２３（（株）ＡＤＥＫＡ製）、イオネットＳ−２０（三洋化成工業（株）製）；ディスパロン  ＫＳ−８６０、８７３ＳＮ、８７４（高分子分散剤）、＃２１５０（脂肪族多価カルボン酸）、＃７００４（ポリエーテルエステル型）（楠本化成（株）製）が挙げられる。
効果顔料の分散剤としては、酸性分散剤及び塩基性分散剤を好ましく用いることができるが、より好ましくは用いる効果顔料の表面の酸及び塩基価によって使い分けることが好ましい。すなわち、表面酸価が比較的に高い場合は塩基性分散剤が特に好ましく用いられ、表面塩基価が比較的に高い場合は酸性分散剤が特に好ましく用いることができる。
本発明において、インク中における分散剤の含有量は、使用目的により適宜選択されるが、インク全体の重量に対し、０．０５〜１５重量％であることが好ましい。
【０１１７】
（その他添加剤）
本発明におけるインクには、前記重合性化合物、重合開始剤など加え、目的に応じて種々の添加剤を併用することができる。例えば、耐候性向上の観点から、紫外線吸収剤を用いることができる。また、安定性向上のため、酸化防止剤を添加することができる。
更に、各種の有機系及び金属錯体系の褪色防止剤、吐出物性の制御を目的としたチオシアン酸カリウム、硝酸リチウム、チオシアン酸アンモニウム、ジメチルアミン塩酸塩などの導電性塩類、インクと被記録媒体との密着性を改良するため、極微量の有機溶剤を添加することができる。
また、膜物性を調整するため、各種高分子化合物を添加することができる。高分子化合物としては、アクリル系重合体、ポリビニルブチラール樹脂、ポリウレタン樹脂、ポリアミド樹脂、ポリエステル樹脂、エポキシ樹脂、フェノール樹脂、ポリカーボネート樹脂、ポリビニルブチラール樹脂、ポリビニルホルマール樹脂、シェラック、ビニル系樹脂、アクリル系樹脂、ゴム系樹脂、ワックス類、その他の天然樹脂等が使用できる。また、これらは２種以上併用してもかまわない。
この他にも、必要に応じて、例えば、レベリング添加剤、マット剤、膜物性を調整するためのワックス類、ポリオレフィンやＰＥＴ等への密着性を改善するために、重合を阻害しないタッキファイヤーなどを含有させることができる。
【実施例】
【０１１８】
以下、本発明を、実施例を挙げてより詳細に説明するが、本発明はこれらに制限されるものではない。
なお、「部」及び「％」は、特に断りの無い限り、「重量部」及び「重量％」を意味する。
【０１１９】
（アルミ顔料分散体の作製）
表１に記載の液体ＡをＳＩＬＶＥＲＳＯＮ社製ミキサーで３分間撹拌し（１，０００〜１，５００ｒｐｍ）、均一な予備分散液を得た。その後、ＥＩＧＥＲ社製の循環型ビーズミル装置（Ｌａｂｏｒａｔｏｒｙ  Ｍｉｎｉ  Ｍｉｌｌ）を用いて分散を実施した。分散条件は直径０．６５ｍｍのジルコニアビーズを１００ｃｃ充填し、周速を９ｍ／ｓとし、分散時間は、５時間で行った。
【０１２０】
【表１】
0005650016.tif 000015
【０１２１】
なお、表１中アルミ顔料溶剤分散体Ａ及び酸性分散剤Ａは、以下の通りである。
・アルミ顔料溶剤分散体Ａ：アルミ顔料２０ｗｔ％ＩＰＡ（イソプロピルアルコール）分散体、ＭＥＴＡＬＵＲＥ  Ｗ−５２０１２  ＩＬ（ＥＣＫＡＲＴ社製）
・酸性分散剤Ａ：Ｓｏｌｓｐｅｒｓｅ３６０００（Ｌｕｂｕｒｉｚｏｌ社製）
分散後の分散物をＩＰＡに希釈して、レーザー回折／散乱式粒子径分布測定装置（（株）堀場製作所製、ＬＡ−９５０）にて測定し、Ｒ50＝３．５μｍ、であることを確認した。一方、セトンを用いて洗浄してから、乾燥させたサンプルを走査型電子顕微鏡（日本電子（株）製、ＪＥＯＬ６５００）で観察し、ｄ＝５６ｎｍであることを確認した。
【０１２２】
分散処理を施した液体Ａ１００ｇに対し、ＰＥＡ（２−フェノキシエチルアクリレート、ＳＲ３３９Ｃ；Ｓａｒｔｏｍｅｒ社製）３０ｇを添加し、ＳＩＬＶＥＲＳＯＮ社製ミキサーで３分間撹拌し（１，０００〜１，５００ｒｐｍ）、均一な液体を得た。この液体にエバポレーター処理を施して、イソプロパノールを除去した。液体の総重量が５０ｇになるまでこの処理を行い、アルミ顔料分散体Ａを得た。処理後のアルミ顔料分散体Ａ中のイソプロパノールの含有率は２ｗｔ％以下であった。
【０１２３】
（メタリックインク及び透明インクの作製）
表２に記載の組成をＳＩＬＶＥＲＳＯＮ社製ミキサーで１５分間撹拌し（１，０００〜１，５００ｒｐｍ）、均一な効果顔料インク（メタリックインク）を得た。表面張力を測定した結果を表２に示す。
また、表３に記載の組成をＳＩＬＶＥＲＳＯＮ社製ミキサーで１０分間撹拌し（１，０００〜１，５００ｒｐｍ）、均一な透明インクを得た。表面張力を測定した結果を表３に示す。
【０１２４】
【表２】
0005650016.tif 000016
【０１２５】
【表３】
0005650016.tif 000017
【０１２６】
表２及び表３で使用した各成分は以下の通りである。
・ＨＤＤＡ：１，６−ヘキサンジオールジアクリレート（ＳＲ２３８、ＳＡＲＴＭＥＲ社製）
・３ＭＰＤＤＡ：３メチル−１，５−ペンタンジオールジアクリレート（ＳＲ３４１、ＳＡＲＴＭＥＲ社製）
・ＤＰＧＤＡ：ジプロピレングリコールジアクリレート（ＳＴ５０８、ＳＡＲＴＭＥＲ社製）
・（ＰＯ）ＴＭＰＴＡ：ＰＯ変性トリメチロールプロパントリアクリレート（ＳＲ４９２、ＳＡＲＴＭＥＲ社製）
・ＥＯＥＯＥＡ：２（２−エトキシエトキシ）エチルアクリレート（ＳＲ２５６、ＳＡＲＴＭＥＲ社製）
・ＰＥＡ：２−フェノキシエチルアクリレート（ＳＲ３３９、ＳＡＲＴＭＥＲ社製）
・ＩＢＯＡ：イソボルニルアクリレート（ＳＲ５０６、ＳＡＲＴＭＥＲ社製）
・ＯＤＡ：オクチル／デシルアクリレート（ＳＲ４８４、ＳＡＲＴＭＥＲ社製）
・ＮＶＣ：Ｎ−ビニルカプロラクタム（ＮＶＣ、ＢＡＳＦ社製）
・ＴＨＦＡ：テトラヒドロフルフリルアクリレート（ＳＲ５０６、ＳＡＲＴＭＥＲ社製）
・ＣＴＦＡ：サイクリックトリメチロールプロパンフォルマルアクリレート（ＳＲ５３１、ＳＡＲＴＭＥＲ社製）
・ＴＥＧＤＡ：トリエチレングリコールジアクリレート（ＳＲ２６８、ＳＡＲＴＭＥＲ社製）
・ＴＭＰＴＡ：トリメチロールプロパントリアクリレート（ＳＲ３５１、ＳＡＲＴＭＥＲ社製）
・（ＥＯ）ＴＭＰＴＡ：ＥＯ変性トリメチロールプロパントリアクリレート（ＳＲ４５４、ＳＡＲＴＭＥＲ社製）
・ＴＰＯ：Ｌｕｃｉｒｉｎ  ＴＰＯ（２，４，６−トリメチルベンゾイル−ジフェニルホスフィンオキサイド、ＢＡＳＦ社製）
・Ｉｒｇ８１９：Ｉｒｇａｃｕｒｅ  ８１９（ビス（２，４，６−トリメチルベンゾイル）フェニルホスフィンオキサイド、ＢＡＳＦ社製）
・Ｉｒｇ１８４：Ｉｒｇａｃｕｒｅ  １８４（１−ヒドロキシシクロヘキシルフェニルケトン、ＢＡＳＦ社製）
・Ｉｒｇ９０７：Ｉｒｇａｃｕｒｅ  ９０７（２−メチル−１−（４−メチルチオフェニル）−２−モルフォリノプロパン−１−オン、ＢＡＳＦ社製）
・ＩＴＸ：２−イソプロピルチオキサントンと４−イソプロピルチオキサントンの混合物（Ｌａｍｂｓｏｎ社製、商品名：Ｓｐｅｅｄｃｕｒｅ  ＩＴＸ）
・Ｃｌ−チオクロマノン：下記化合物Ａ
・Ｍ−チオクロマノン：下記化合物Ｂ
・アクリル重合体Ａ：ポリ（２−エチルヘキシルアクリレート）、ＭＷ＝９６，０００
・ＳＴ−１：ＦＩＲＳＴＣＵＲＥ  ＳＴ−１（Ａｌｂｅｍａｒｌｅ社製、重合禁止剤）
・ＢＹＫ３０７：ポリエーテル変性ポリジメチルシロキサン（ＢＹ３０７、ビックケミー社製）
【０１２７】
【化１４】
0005650016.tif 000018
【０１２８】
（画像記録装置（シャトルスキャン型））
印刷に使用したシャトルスキャン型インクジェット記録用プリンタ１の概略構成図を図２に示す。また、図３には、インクジェット記録用ヘッドユニット部２の概略構成斜視図を示す。
上記インクをインクタンク８に収容した。インクタンク８から、インク供給用チューブを通して、インクジェット記録用ヘッドユニット部２にインクを供給した。
該インクジェット記録用ヘッドユニット部２は、長軸の金属軸からなる固定軸５で固定し、往復運動が可能な動力部４によって、可変スピードで往復運動を行う。なお、往復運動が可能な動力部４には、インク供給用チューブ（不図示）とヘッド制御用の電気配線（不図示）が内蔵されている。
該インクジェット記録用ヘッドユニット部２の固定軸５の両端には、ヘッドのメンテナンス及びクリーニングを実施するためのメンテナンス部３を具備する。更にこれらの外側には、インクジェット記録用プリンタをコントロールするための制御部６（例えば、パーソナルコンピュータ）、及び、インクタンク８を配置した。
インクジェット記録用ヘッドユニット部２は、市販ヘッド（東芝テック（株）製ヘッドＣＡ４）を１色当たり２つ配列して３００ｎｐｉにしたヘッドセットを７組（図３中、２１〜２７）と、市販の紫外線硬化型ランプ（メタルハライドランプ）２基（図３中、２８及び２９）で構成した。なお、ヘッドセットは、透明インク用インクジェットヘッド２１と２７、シアンインク用インクジェットヘッド２２、マゼンタインク用インクジェットヘッド２３、イエローインク用インクジェットヘッド２４、ブラックインク用インクジェットヘッド２５、メタリックインク（効果顔料インク）用インクジェットヘッド２６の順で配置した。
メタリックインク（効果顔料インク）用インクジェットヘッドに使用する市販ヘッド（東芝テック（株）製ヘッドＣＡ４）には備付のメッシュフィルターを取り外し、ディスクフィルター３０（Ｐａｌｌ社製ＬａｓｔＣｈａｎｃｅＦｉｌｔｅｒＡｃｒｏ３７（ＬＣＦ−２３１００））をヘッドとタンク間に設置した。
【０１２９】
ヘッドの直下には、被記録媒体を吸引固定可能な被記録媒体吸引ステージ７を配置した。被記録媒体９は、複数本の被記録媒体搬送用ローラー１０と被記録媒体巻取用ローラー１１によって、ヘッドの往復運動とは垂直方向に搬送する機構となっている。
ヘッドの吐出周波数とヘッド往復運動のスピードを制御し、１回のスキャンで常に３００×６００ｄｐｉの打滴密度で画像を印刷するように設定した。また、メタルハライドランプからの照射強度は、被記録媒体上で、スリット開口時が約１，０００ｍＷ／ｃｍ2、スリット閉口時が約０ｍＷ／ｃｍ2、である。
【０１３０】
（画像記録装置（シングルパス型））
印刷に使用したシングルパス型インクジェット記録用プリンタの概略構成図を図４に示す。
３３、３５、３７、３９、４０のインクジェット記録用ヘッドユニット部は、市販ヘッド（東芝テック（株）製ヘッドＣＡ４）を１色当たり２つ配列して６００ｎｐｉフルライン配列したヘッドセットで構成した。メタリックインク用インクジェットヘッド３３に使用する市販ヘッド（東芝テック（株）製ヘッドＣＡ４）には備付のメッシュフィルターを取り外し、ディスクフィルター（Ｐａｌｌ社製ＬａｓｔＣｈａｎｃｅＦｉｌｔｅｒＡｃｒｏ３７（ＬＣＦ−２３１００））をヘッドとタンク間に設置した。
ヘッドは記録媒体搬送方向上流からメタリックインク用３３、シアン用３５、マゼンタ用３７、イエロー用３９、ブラック用４０という順で機体に固定して、メタリックインク用ヘッド３３の上流に透明インク用ロールコーター３１を設置した。ヘッドの直下を被記録媒体４４が移動可能な構造に構成すると共に、各ヘッドに対して被記録媒体の進行方向にそれぞれ光源３２，３４，３６，３８（３６５ｎｍ紫外線ＬＥＤ）を配置し、ブラックインクヘッド下流にはメタルハライドランプ４１（光強度３，０００ｍＷ／ｃｍ2）を設置した。
被記録媒体の搬送はロール搬送とし、送り出し機４２及び巻取機４３で搬送している。記録媒体上には６００ｄｐｉ×６００ｄｐｉの画像を形成した。
【０１３１】
（実施例１）
シャトルスキャン型インクジェット記録用プリンタ１に表４に記載の組み合わせのインクセットをそれぞれメタリックインク用インクジェットヘッドＭｅ、透明インク用インクジェットヘッドＴ１、Ｔ２に充填し、下記手順で印刷を実施した。なお、被記録媒体としてはＰＥＴ（ビューフル、（株）きもと製）及びコート紙（ＯＫトップコート、王子製紙（株）製）を用いた。
１）１回目の送りスキャン：図中の矢印Ａ方向にヘッドが移動する。最初に、透明インク用インクジェットヘッドＴ１から３００ｄｐｉ×１，２００ｄｐｉの打滴密度で透明インクを被記録媒体上に付与した（１つのノズルからの吐出量は４２ｐＬとなるように電圧とパルス数を調整してある。）。続いて、メタリックインク用インクジェットヘッドＭｅから３００ｄｐｉ×１，２００ｄｐｉの打滴密度でメタリックインクを被記録媒体上に付与した（１つのノズルからの吐出量は４２ｐＬとなるように電圧とパルス数を調整してある。）。その直後に、ＵＶ２紫外線照射用ランプにて紫外線を被記録媒体に向けて照射した。
なお、インクジェットヘッドＴ１からのドットとインクジェットヘッドＭｅからのドットの中心点が一致するように、副走査方向のノズル位置と角度、及び、吐出時間を調整してある。
２）１回目の戻りスキャン：図中の矢印Ｂ方向にヘッドが移動する。最初に、透明インク用インクジェットヘッドＴ２から３００ｄｐｉ×１，２００ｄｐｉの打滴密度で透明インクを被記録媒体上に付与した（１つのノズルからの吐出量は４２ｐＬとなるように電圧とパルス数を調整してある。）。続いて、メタリックインク用インクジェットヘッドＭｅから３００ｄｐｉ×１，２００ｄｐｉの打滴密度でメタリックインクを被記録媒体上に付与した（１つのノズルからの吐出量は４２ｐＬとなるように電圧とパルス数を調整してある。）。その直後に、ＵＶ１紫外線照射用ランプにて紫外線を被記録媒体に向けて照射した。
なお、インクジェットヘッドＴ２からのドットとインクジェットヘッドＭｅからのドットの中心点が一致するように、副走査方向のノズル位置と角度、及び、吐出時間を調整してある。
３）被記録媒体のフィード：ヘッドの幅（５３．６ｍｍ）の分から、１ｃｍ少ない５２．６ｍｍだけ被記録媒体をフィードした。
４）上記手順の１）〜３）を繰り返し、約３０ｃｍ×約３０ｃｍの面積の印刷物を作製した。
５）印刷後、メタリック感、被覆、及び擦過性を下記評価基準にて評価した。
【０１３２】
（メタリック感）
２０度、６０度、８５度の光沢度を測定することによって、メタリック感の有無を表現することができる。光沢度の測定には、光沢度計（Ｔｒｉ−Ｇｌｏｓｓｍａｓｔｅｒ  ｕ（Ｓｈｅｅｎ社））を使用した。
○：光沢値（６０度）＞光沢値（２０度）＞光沢値（８５度）、かつ、
光沢値（６０度）＞８０を満たす
△：光沢値（６０度）＞光沢値（２０度）＞光沢値（８５度）、かつ、
光沢値（６０度）＞６０を満たす
×：上記を満たさない。
【０１３３】
（被覆）
透過型マイクロスコープでドットの重なり具合を目視評価し、メタリックインク（効果顔料インク）ドット同士が重なり、漏れ光を確認できないものは『完全被覆』、漏れ光が視認されるものを『隙間有』とした。この場合は、完全被覆であることが好ましい。
【０１３４】
（擦過性）
キムワイプで１０往復表面を擦り、表面が剥がれ落ちないものは○、落ちたものは×とした。
【０１３５】
【表４】
0005650016.tif 000019
【０１３６】
(比較例１)
シャトルスキャン型インクジェット記録用プリンタ１において、メタリックインクＡをメタリックインク用インクジェットヘッドＭｅに充填し、下記手順で印刷を実施した。なお、被記録媒体としてはＰＥＴ（ビューフル、（株）きもと製）を用いた。
１）１回目の送りスキャン：図中の矢印Ａ方向にヘッドが移動する。最初に、メタリックインク用インクジェットヘッドＭｅから３００ｄｐｉ×１，２００ｄｐｉの打滴密度でメタリックインクを被記録媒体上に付与した（１つのノズルからの吐出量は４２ｐＬとなるように電圧とパルス数を調整してある。）。
その直後に、ＵＶ２紫外線照射用ランプにて紫外線を被記録媒体に向けて照射した。
２）１回目の戻りスキャン：図中の矢印Ｂ方向にヘッドが移動する。メタリックインク用インクジェットヘッドＭｅから３００ｄｐｉ×１，２００ｄｐｉの打滴密度でメタリックインクを被記録媒体上に付与した（１つのノズルからの吐出量は４２ｐＬとなるように電圧とパルス数を調整してある。）。その直後に、ＵＶ１紫外線照射用ランプにて紫外線を被記録媒体に向けて照射した。
３）被記録媒体のフィード：ヘッドの幅（５３．６ｍｍ）の分から、１ｃｍ少ない５２．６ｍｍだけ被記録媒体をフィードした。
４）上記手順の１）〜３）を繰り返し、約３０ｃｍ×約３０ｃｍの面積の印刷物を作製した。
５）印刷後、メタリック感、被覆、及び擦過性を前記評価基準にて評価した。
【０１３７】
（比較例２）
シャトルスキャン型インクジェット記録用プリンタ１にメタリックインクＡをメタリックインク用インクジェットヘッドＭｅを充填し、下記手順で印刷を実施した。なお、被記録媒体としてはＰＥＴ（ビューフル、（株）きもと製）を用いた。
１）印刷を始める前に、被記録媒体上の印刷部に透明インクＡをバー塗布（６μｍ）し、ＵＶ照射して完全に硬化した。
２）１回目の送りスキャン：図中の矢印Ａ方向にヘッドが移動する。最初に、メタリックインク用インクジェットヘッドＭｅから３００ｄｐｉ×１，２００ｄｐｉの打滴密度でメタリックインクを被記録媒体上に付与した（１つのノズルからの吐出量は４２ｐＬとなるように電圧とパルス数を調整してある。）。
その直後に、ＵＶ２紫外線照射用ランプにて紫外線を被記録媒体に向けて照射した。
３）１回目の戻りスキャン：図中の矢印Ｂ方向にヘッドが移動する。メタリックインク用インクジェットヘッドＭｅから３００ｄｐｉ×１，２００ｄｐｉの打滴密度でメタリックインクを被記録媒体上に付与した（１つのノズルからの吐出量は４２ｐＬとなるように電圧とパルス数を調整してある。）。その直後に、ＵＶ１紫外線照射用ランプにて紫外線を被記録媒体に向けて照射した。
４）被記録媒体のフィード：ヘッドの幅（５３．６ｍｍ）の分から、１ｃｍ少ない５２．６ｍｍだけ被記録媒体をフィードした。
５）上記手順の１）〜４）を繰り返し、約３０ｃｍ×約３０ｃｍの面積の印刷物を作製した。
６）印刷後、メタリック感、被覆、及び擦過性を前記評価基準にて評価した。
【０１３８】
（実施例２）
シャトルスキャン型プリンタ１にメタリックインクＡ及び透明インクＡを充填し、下記手順で印刷を実施した。なお、被記録媒体としてはＰＥＴ（ビューフル、（株）きもと製）を用いた。
１）１回目の送りスキャン：図中の矢印Ａ方向にヘッドが移動する。最初に、透明インク用インクジェットヘッドＴ１から３００ｄｐｉ×１，２００ｄｐｉの打滴密度で透明インクＡを被記録媒体上に付与した（１つのノズルからの吐出量は４２ｐＬとなるように電圧とパルス数を調整してある。）。その直後に、ＵＶ２紫外線照射用ランプにて紫外線を被記録媒体に向けて照射した。なお、この時の硬化率は８０−８５％になるように、スリットの開口幅を狭く設定した。
２）１回目の戻りスキャン：図中の矢印Ｂ方向にヘッドが移動する。メタリックインク用インクジェットヘッドＭｅから３００ｄｐｉ×１，２００ｄｐｉの打滴密度でメタリックインクＡを被記録媒体上に付与した（１つのノズルからの吐出量は４２ｐＬとなるように電圧とパルス数を調整してある。）。
なお、インクジェットヘッドＴ１からのドットとインクジェットヘッドＭｅからのドットの中心点が一致するように、副走査方向のノズル位置と角度、及び、吐出時間を調整してある。その直後に、ＵＶ２紫外線照射用ランプにて紫外線を被記録媒体に向けて照射した。なお、この時の硬化率が９０％以上になるように、スリットの開口幅を広く設定した。
３）２回目の送りスキャン：図中の矢印Ａ方向にヘッドが移動する。透明インク用インクジェットヘッドＴ１から３００ｄｐｉ×１，２００ｄｐｉの打滴密度で透明インクＡを被記録媒体上に付与した（１つのノズルからの吐出量は４２ｐＬとなるように電圧とパルス数を調整してある。）。その直後に、ＵＶ２紫外線照射用ランプにて紫外線を被記録媒体に向けて照射した。なお、この時の硬化率は８０〜８５％になるように、スリットの開口幅を狭く設定した。
４）２回目の戻りスキャン：図中の矢印Ｂ方向にヘッドが移動する。メタリックインク用インクジェットヘッドＭｅから３００ｄｐｉ×１，２００ｄｐｉの打滴密度でメタリックインクＡを被記録媒体上に付与した（１つのノズルからの吐出量は４２ｐＬとなるように電圧とパルス数を調整してある。）。
なお、インクジェットヘッドＴ１からのドットとインクジェットヘッドＭｅからのドットの中心点が一致するように、副走査方向のノズル位置と角度、及び、吐出時間を調整してある。その直後に、ＵＶ２紫外線照射用ランプにて紫外線を被記録媒体に向けて照射した。なお、この時の硬化率が９０％以上になるように、スリットの開口幅を広く設定した。
５）被記録媒体のフィード：ヘッドの幅（５３．６ｍｍ）の分から、１ｃｍ少ない５２．６ｍｍだけ被記録媒体をフィードした。
６）上記手順の１）〜５）を繰り返し、約３０ｃｍ×約３０ｃｍの面積の印刷物を作製した。
７）印刷後、メタリック感、被覆、及び擦過性の評価を行った。結果は下記の通りであった。
【０１３９】
（実施例３）
実施例２において、前記１）及び３）における透明インクの硬化率を５５％とした以外は、実施例２と同様にして印刷物を作製し、メタリック感、被覆、及び、擦過性の評価を行った。結果を以下の表に示す。
【０１４０】
(実施例４)
図４に示すシングルパス型プリンタにメタリックインクＡ及び透明インクＡを充填し、下記手順で印刷を実施した。なお、被記録媒体としてはＰＥＴ（ビューフル、（株）きもと製）を用いた。
１）図４中の矢印方向に送り出し機４２と巻取機４３が回転することによって、被記録媒体が搬送される。最初に、透明インク用ロールコーター３１にて、被記録媒体上に厚み６μｍ透明インク層を形成した。
２）メタリックインク用インクジェットヘッド３３から６００ｄｐｉ×１，２００ｄｐｉの打滴密度でメタリックインクＡを被記録媒体上に付与した（１つのノズルからの吐出量は２１ｐＬとなるように電圧とパルス数を調整してある。）。
３）メタルハライドランプ４１で照射して、メタリックインク／透明インク層を硬化した。
４）上記手順にて、約１０ｃｍ×３０ｃｍの面積の印刷物を作成した。
５）印刷後、メタリック感、被覆、及び擦過性の評価を行った。結果は下記の通りであった。
【０１４１】
(実施例５)
図４に示すシングルパス型プリンタにメタリックインクＡ及び透明インクＡを充填し、下記手順で印刷を実施した。なお、被記録媒体としてはＰＥＴ（ビューフル、（株）きもと製）を用いた。
１）図４中の矢印方向に送り出し機４２と巻取機４３が回転することによって、被記録媒体が搬送される。最初に、透明インク用ロールコーター３１にて、被記録媒体上に厚み６μｍ透明インク層を形成した。
２）光源（紫外線ＬＥＤ）３２にて透明インクに紫外線を照射した。なお、硬化率が８０〜８５％となるようにＬＥＤ出力を調整した。
３）メタリックインク用インクジェットヘッド３３から６００ｄｐｉ×１，２００ｄｐｉの打滴密度でメタリックインクＡを被記録媒体上に付与した（１つのノズルからの吐出量は２１ｐＬとなるように電圧とパルス数を調整してある。）。
４）メタルハライドランプ４１で照射して、メタリックインク／透明インク層を硬化した。
５）上記手順にて、約１０ｃｍ×３０ｃｍの面積の印刷物を作成した。
６）印刷後、メタリック感、被覆、及び擦過性の評価結果は下記の通りであった。
【０１４２】
（比較例３）
図４に示すシングルパス型プリンタにメタリックインクＡ及び透明インクＡを充填し、下記手順で印刷を実施した。なお、被記録媒体としてはＰＥＴ（ビューフル、（株）きもと製）を用いた。
１）図４中の矢印方向に送り出し機４２と巻取機４３が回転することによって、被記録媒体が搬送される。最初に、透明インク用ロールコーター３１にて、被記録媒体上に厚み６μｍ透明インク層を形成した。
２）光源（紫外線ＬＥＤ）３２にて透明インクに紫外線を照射した。なお、硬化率が８５％超となるようにＬＥＤ出力を調整した。
３）メタリックインク用インクジェットヘッド３３から６００ｄｐｉ×１，２００ｄｐｉの打滴密度でメタリックインクＡを被記録媒体上に付与した（１つのノズルからの吐出量は２１ｐＬとなるように電圧とパルス数を調整してある。）。
４）メタルハライドランプ４１で照射して、メタリックインク／透明インク層を硬化した。
５）上記手順にて、約１０ｃｍ×３０ｃｍの面積の印刷物を作成した。
６）印刷後、メタリック感、被覆、及び擦過性の評価結果は下記の通りであった。
【０１４３】
（実施例６）
図４に示すシングルパス型プリンタにメタリックインクＡ及び透明インクＡを充填し、下記手順で印刷を実施した。なお、被記録媒体としてはＰＥＴ（ビューフル、（株）きもと製）を用いた。なお、カラーインクとしてＦＵＪＩＦＩＬＭ  Ｓｐｅｃｉａｌｉｔｙ  Ｉｎｋ  Ｓｙｓｔｅｍｓ社製ＵＶＪｅｔシリーズの、シアンＫＯ２１５、マゼンタＫＯ８６７、イエローＫＩ０５２、ブラックＫＩ００４を使用した。
１）図４中の矢印方向に送り出し機４２と巻取機４３が回転することによって、被記録媒体が搬送される。最初に、透明インク用ロールコーター３１にて、被記録媒体上に厚み６μｍ透明インク層５０を形成した（図５）。
２）光源（紫外線ＬＥＤ）３２にて透明インクに紫外線を照射した。なお、硬化率が８０％〜８５％となるようにＬＥＤ出力を調整した。
３）メタリックインク用インクジェットヘッド３３から６００ｄｐｉ×１，２００ｄｐｉの打滴密度でメタリックインクＡを被記録媒体上に付与した（１つのノズルからの吐出量は２１ｐＬとなるように電圧とパルス数を調整してある。）。
なお、メタリックインクの印刷幅は６ｃｍとし、印刷長さは切れ目なく１ｍとした（図５中、メタリックインク画像５１）。
４）光源（紫外線ＬＥＤ）３４にてメタリックインクに紫外線を照射した。なお、メタリックインクの硬化率が８０％以下となるようにＬＥＤ出力を調整した。
５）シアンインク用インクジェットヘッド３５から６００ｄｐｉ×１，２００ｄｐｉの打滴密度でシアンインクを被記録媒体上に付与した（図５中、シアンインク画像５２）。
（１つのノズルからの吐出量は２１ｐＬとなるように電圧とパルス数を調整してある。）。
なお、メタリックインクの両縁１ｃｍの重なり持つ２ｃｍの印刷幅とした。印刷長さは２ｃｍとした（図５）。
６）光源（紫外線ＬＥＤ）３６にて紫外線を照射した。なお、シアンインクの硬化率が８０％以下となるようにＬＥＤ出力を調整した。
７）マゼンタインク用インクジェットヘッド３７から６００ｄｐｉ×１，２００ｄｐｉの打滴密度でマゼンタインクを被記録媒体上に付与した（図５中、マゼンタ画像５３）。
（１つのノズルからの吐出量は２１ｐＬとなるように電圧とパルス数を調整してある。）。なお、メタリックインクの両縁１ｃｍの重なり持つ２ｃｍの印刷幅とした。また、メタリックインクの両縁１ｃｍの重なり持つ２ｃｍの印刷幅とした。印刷長さは２ｃｍとし、シアン印刷部との重なりは有さない（図５）。
８）光源（紫外線ＬＥＤ）３８にて紫外線を照射した。なお、マゼンタインクの硬化率が８０％以下となるようにＬＥＤ出力を調整した。
９）イエローインク用インクジェットヘッド３９から６００ｄｐｉ×１，２００ｄｐｉの打滴密度でイエローインクを被記録媒体上に付与した（１つのノズルからの吐出量は２１ｐＬとなるように電圧とパルス数を調整してある。）。なお、メタリックインクの両縁１ｃｍの重なり持つ２ｃｍの印刷幅とした。また、メタリックインクの両縁１ｃｍの重なり持つ２ｃｍの印刷幅とした。印刷長さは２ｃｍとし、シアン及びマゼンタ印刷部との重なりは有さない（図５中、イエローインク画像５４）。
１０）ブラックインク用インクジェットヘッド４０から６００ｄｐｉ×１，２００ｄｐｉの打滴密度でブラックインクを被記録媒体上に付与した（１つのノズルからの吐出量は２１ｐＬとなるように電圧とパルス数を調整してある。）。なお、メタリックインクの両縁１ｃｍの重なり持つ２ｃｍの印刷幅とした。また、メタリックインクの両縁１ｃｍの重なり持つ２ｃｍの印刷幅とした。印刷長さは２ｃｍとし、シアン、マゼンタ、及びイエロー印刷部との重なりは有さない（図５中、ブラックインク画像５５）。
１１）メタルハライドランプ４１で照射して、メタリックインク／カラーインク／透明インク層を硬化した。
１２）上記手順にて、約６ｃｍ×１００ｃｍの面積の印刷物を作成した。
１３）印刷後、メタリック感、被覆、及び擦過性の評価結果は下記の通りであった。
【０１４４】
【表５】
0005650016.tif 000020
【符号の説明】
【０１４５】
１  シャトルスキャン型インクジェット記録用プリンタ、２  インクジェット記録用ヘッドユニット部、３  メンテナンス部、４  動力部、５  固定軸、６  制御部、７  被記録媒体吸引ステージ、８  インクタンク、９  被記録媒体、１０  被記録媒体搬送用ローラー、１１  被記録媒体巻取用ローラー、２１〜２７  ヘッド、２８，２９  紫外線硬化型ランプ、３０  ディスクフィルター、３１  透明インク用ロールコーター、３２，３４，３６，３８  光源、３３，３５，３７，３９，４０  ヘッドユニット部、４１  メタルハライドランプ、４２  送り出し機、４３  巻取機、４４  被記録媒体、５０  インク層、５１  メタリックインク画像、５２  シアンインク画像、５３  マゼンタインク画像、５４  イエローインク画像、５５  ブラックインク画像
【図１】
0005650016.tif 000021
【図２】
0005650016.tif 000022
【図３】
0005650016.tif 000023
【図４】
0005650016.tif 000024
【図５】
0005650016.tif 000025